(57)【要約】      （修正有）【課題】耐熱性が高く、単量体含有量が少ない高純度（メタ）アクリルシリコーン系グラフト共重合体を提供する。更に、ベタつきがなく、化粧持ちの良い化粧料を提供する。【解決手段】本発明は、下記（Ｉ）で表される繰り返し単位を有する（メタ）アクリルシリコーングラフト（共）重合体であって、一方の末端に下記（ＩＩＩ）で表される構造を有し、及び他方の末端に下記（ＩＶ）で表される構造を有することを特徴とする、前記（メタ）アクリルシリコーングラフト（共）重合体。2019137775.tif 000084式中、Ｘ’は上記Ａで表される基であり、及び、Ａは直鎖状オルガノポリシロキサン構造を有する基、又は樹枝状オルガノポリシロキサン構造を有する基である。【選択図】なし【特許請求の範囲】
【請求項１】
下記（Ｉ）で表される繰り返し単位を有する（メタ）アクリルシリコーングラフト（共）重合体であって、一方の末端に下記（ＩＩＩ）で表される構造を有し、及び他方の末端に下記（ＩＶ）で表される構造を有することを特徴とする、前記（メタ）アクリルシリコーングラフト（共）重合体
【化１】
2019137775.tif 000072
［式中、Ｒ１は互いに独立に、水素原子又はメチル基であり、Ｒ７は炭素数１〜４のアルキル基であり、Ｒ８及びＲ９は互いに独立に、水素原子又は炭素数１〜４のアルキル基であり、Ｒ１０は水素原子又はメチル基であり、Ｘ’は上記Ａで表される基であり、及び、Ａは下記式（１）で表される直鎖状オルガノポリシロキサン構造を有する基、又は下記（２−１）又は（２−２）で表される樹枝状オルガノポリシロキサン構造を有する基であり、上記式（Ｉ）で表される繰り返し単位の結合順序は制限されるものでなく、ｐは１以上の整数であり、但し、上記（共）重合体の数平均分子量が１，０００〜１，０００，０００ｇ／ｍｏｌとなる数である
【化２】
2019137775.tif 000073
（式（１）中、Ｚは２価の有機基であり、Ｒ２は炭素数１〜１０の飽和炭化水素基又はフェニル基であり、Ｒ３は炭素数１〜１０の飽和炭化水素基であり、ｍは０〜１００の整数である）
【化３】
2019137775.tif 000074
（式（２−１）及び（２−２）中、Ｚは２価の有機基であり、ａは０〜３の数であり、Ｑは下記式（２）で表される基であり、Ｄは階層数ｃの樹枝状構造を有する３ｃ＋１（即ち、３のｃ乗＋１）価のオルガノポリシロキサニル基であり、ｃは１〜８の整数であり、
【化４】
2019137775.tif 000075
Ｒ４は炭素数１〜１０の飽和炭化水素基又はフェニル基であり、Ｒ５は炭素原子数１〜６の飽和炭化水素基またはフェニル基であり、Ｒ１４は水素原子、炭素数１〜１０の飽和炭化水素基又はフェニル基であり、ａ２は０〜２の実数であり、及び、ｎは２〜１２の整数である）］。
【請求項２】
下記式（Ｉ）で表される繰り返し単位及び下記式（ＩＩ）で表される繰り返し単位を有する（メタ）アクリルシリコーングラフト共重合体であって、一方の末端に下記（ＩＩＩ）で表される構造を有し、及び他方の末端に下記（ＩＶ）で表される構造を有することを特徴とする、前記（メタ）アクリルシリコーングラフト共重合体
【化５】
2019137775.tif 000076
［式中、Ｒ１及びＲ６は互いに独立に、水素原子又はメチル基であり、Ｒ７は炭素数１〜４のアルキル基であり、Ｒ８及びＲ９は互いに独立に、水素原子又は炭素数１〜４のアルキル基であり、Ｒ１０は水素原子又はメチル基であり、Ｘは上記Ａ又はＢで表される基であり、Ｂは、炭素数１〜２０のアルコキシ基、炭素数６〜２０のアリールオキシ基、−Ｏ−、−Ｓ−およびＮＲ−（Ｒは、水素原子、または炭素数１〜２０の一価炭化水素基である）から選ばれる１種以上を含んでいてもよい、置換又は非置換の、炭素数１〜２０の一価炭化水素基（ただし、酸素原子、硫黄原子および窒素原子同士は隣接しない）、アミノ基、シロキシ基、ハロゲン原子、または水酸基であり、及び、
Ａは下記式（１）で表される直鎖状オルガノポリシロキサン構造を有する基、又は下記（２−１）又は（２−２）で表される樹枝状オルガノポリシロキサン構造を有する基であり、上記式（Ｉ）及び（ＩＩ）で表される繰り返し単位の結合順序は制限されるものでなく、ｐは１以上の整数であり、ｑは１以上の整数であり、但し、ｐ＋ｑは上記共重合体の数平均分子量が１，０００〜１，０００，０００ｇ／ｍｏｌとなる数である
【化６】
2019137775.tif 000077
（式（１）中、Ｚは２価の有機基であり、Ｒ２は炭素数１〜１０の飽和炭化水素基又はフェニル基であり、Ｒ３は炭素数１〜１０の飽和炭化水素基であり、ｍは０〜１００の整数である）
【化７】
2019137775.tif 000078
（式（２−１）及び（２−２）中、Ｚは２価の有機基であり、ａは０〜３の数であり、Ｑは下記式（２）で表される基であり、Ｄは階層数ｃの樹枝状構造を有する３ｃ＋１（即ち、３のｃ乗＋１）価のオルガノポリシロキサニル基であり、ｃは１〜８の整数であり、
【化８】
2019137775.tif 000079
Ｒ４は炭素数１〜１０の飽和炭化水素基又はフェニル基であり、Ｒ５は炭素原子数１〜６の飽和炭化水素基またはフェニル基であり、Ｒ１４は水素原子、炭素数１〜１０の飽和炭化水素基又はフェニル基であり、ａ２は０〜２の実数であり、及び、ｎは２〜１２の整数である）］。
【請求項３】
窒素雰囲気下にて５０％重量減少温度が３６０℃以上である、請求項１又は２記載の（メタ）アクリルシリコーングラフト（共）重合体。
【請求項４】
不純物である単量体の量が、共重合体及び単量体の全質量に対して１００ｐｐｍ以下である、請求項１〜３のいずれか１項記載の（メタ）アクリルシリコーングラフト（共）重合体。
【請求項５】
請求項１記載の（メタ）アクリルシリコーングラフト（共）重合体を製造する方法であって、下記一般式（６）で表される化合物と、
【化９】
2019137775.tif 000080
（式（６）中、Ｒ７、Ｒ８、及びＲ９は請求項１に記載の通りであり、Ｒ１１、Ｒ１２及びＲ１３は互いに独立に、炭素数１〜４のアルキル基である）
下記一般式（４）で表される化合物とを
【化１０】
2019137775.tif 000081
（式（４）中、Ｒ１及びＡは請求項１に記載の通りである）
グループ移動重合させることにより前記（メタ）アクリルシリコーングラフト（共）重合体を得る工程を含む、前記製造方法。
【請求項６】
請求項２記載の（メタ）アクリルシリコーングラフト共重合体を製造する方法であって、下記一般式（６）で表される化合物と、
【化１１】
2019137775.tif 000082
下記一般式（４）で表される化合物及び下記式（５）で表される化合物とを、
【化１２】
2019137775.tif 000083
（式中、Ｒ１、Ｒ６、Ｒ７、Ｒ８、Ｒ９、Ａ及びＢは請求項１に記載の通りであり、Ｒ１１、Ｒ１２及びＲ１３は互いに独立に、炭素数１〜４のアルキル基である）
グループ移動重合させることにより前記（メタ）アクリルシリコーングラフト共重合体を得る工程を含む、前記製造方法。
【請求項７】
上記グループ移動重合後に、１００℃以上で上記式（４）又は（５）で表される単量体を減圧留去する工程を含む、請求項５又は６記載の製造方法。
【請求項８】
請求項１〜４のいずれか１項記載の（メタ）アクリルシリコーングラフト（共）重合体を含有する化粧料。
【発明の詳細な説明】
【技術分野】
【０００１】
本発明は、（メタ）アクリルシリコーン系グラフト共重合体、（メタ）アクリルシリコーン系グラフト共重合体の製造方法、（メタ）アクリルシリコーン系グラフト共重合体を含有する化粧料に関する。
【背景技術】
【０００２】
（メタ）アクリルシリコーン系グラフト共重合体は、撥水性のある柔軟で密着性の高い皮膜を形成するため、化粧料を構成する材料として広く用いられている。特許文献１〜４には、（メタ）アクリルシリコーン系グラフト共重合体が開示されている。
【０００３】
（メタ）アクリルシリコーン系グラフト共重合体の合成に用いる単量体（メタクリル酸メチル等）は、皮膚や眼への刺激性があることが知られており、重合体からこのような単量体を取り除くには減圧ストリップや洗浄が行われている。しかしながら、パーオキサイドやアゾ系等の従来のラジカル重合開始剤を用いて合成した（メタ）アクリル系の重合体は、ポリマー末端の構造に２重結合が生成しているものを含んでいるため、１５０℃付近から熱分解し、逆反応により単量体が生成する。そのため、特に高沸点のモノマーを取り除くことは従来の技術では困難であった。
【０００４】
一方で、単量体を含有した（メタ）アクリルシリコーン系グラフト共重合体を化粧料に配合した場合、皮膚刺激や好ましくない臭気が発生することがあり、高純度化が望まれている。さらに、従来のラジカル開始剤を使用した重合方法による（メタ）アクリルシリコーン系グラフト共重合体は、開始剤によるポリマー鎖中の水素引き抜きにより架橋が生じ、化粧膜にベタつきをもたらす等の問題があった。
【先行技術文献】
【特許文献】
【０００５】
【特許文献１】特開２００９−４６６６２号公報
【特許文献２】特開２０１２−７２０８１号公報
【特許文献３】特許２７６７６３３号公報
【特許文献４】特許２９７６１４６号公報
【発明の概要】
【発明が解決しようとする課題】
【０００６】
本発明は、上記事情に鑑みなされたもので、耐熱性が高く、単量体含有量が少ない高純度（メタ）アクリルシリコーン系グラフト共重合体を提供することを目的とする。更に、ベタつきがなく、化粧持ちの良い化粧料を提供することを目的とする。
【課題を解決するための手段】
【０００７】
本発明者は、創意工夫を重ねた結果、下記（Ｉ）で表されるシロキサン鎖を有する繰り返し単位を有し、一方の末端に下記（ＩＩＩ）で表される構造を有し、及び他方の末端に下記（ＩＶ）で表される構造を有する（メタ）アクリルシリコーン系グラフト共重合体は、末端に不飽和結合を持たないため耐熱性が向上することを見出し、本発明を完成させるに至った。
【０００８】
即ち本発明は、下記（Ｉ）で表される繰り返し単位を有する（メタ）アクリルシリコーングラフト（共）重合体であって、一方の末端に下記（ＩＩＩ）で表される構造を有し、及び他方の末端に下記（ＩＶ）で表される構造を有することを特徴とする、前記（メタ）アクリルシリコーングラフト（共）重合体
【化１】
2019137775.tif 000002
［式中、Ｒ１は互いに独立に、水素原子又はメチル基であり、Ｒ７は炭素数１〜４のアルキル基であり、Ｒ８及びＲ９は互いに独立に、水素原子又は炭素数１〜４のアルキル基であり、Ｒ１０は水素原子又はメチル基であり、Ｘ’は上記Ａで表される基であり、及び、Ａは下記式（１）で表される直鎖状オルガノポリシロキサン構造を有する基、又は下記（２−１）又は（２−２）で表される樹枝状オルガノポリシロキサン構造を有する基であり、上記式（Ｉ）で表される繰り返し単位の結合順序は制限されるものでなく、ｐは１以上の整数であり、上記（共）重合体の数平均分子量が１，０００〜１，０００，０００ｇ／ｍｏｌとなる数である
【化２】
2019137775.tif 000003
（式（１）中、Ｚは２価の有機基であり、Ｒ２は炭素数１〜１０の飽和炭化水素基又はフェニル基であり、Ｒ３は炭素数１〜１０の飽和炭化水素基であり、ｍは０〜１００の整数である）
【化３】
2019137775.tif 000004
（式（２−１）及び（２−２）中、Ｚは２価の有機基であり、ａは０〜３の数であり、Ｑは下記式（２）で表される基であり、Ｄは階層数ｃの樹枝状構造を有する３ｃ＋１（即ち、３のｃ乗＋１）価のオルガノポリシロキサニル基であり、ｃは１〜８の整数であり、
【化４】
2019137775.tif 000005
Ｒ４は炭素数１〜１０の飽和炭化水素基又はフェニル基であり、Ｒ５は炭素原子数１〜６の飽和炭化水素基またはフェニル基であり、Ｒ１４は水素原子、炭素数１〜１０の飽和炭化水素基又はフェニル基であり、ａ２は０〜２の実数であり、及び、ｎは２〜１２の整数である）］。
【０００９】
さらに本発明は、下記式（Ｉ）で表される繰り返し単位及び下記（ＩＩ）で表される繰り返し単位を有する、（メタ）アクリルシリコーングラフト共重合体であって、一方の末端に下記（ＩＩＩ）で表される構造を有し、及び他方の末端に下記（ＩＶ）で表される構造を有することを特徴とする、前記（メタ）アクリルシリコーングラフト共重合体
【化５】
2019137775.tif 000006
［式中、Ｒ６は互いに独立に、水素原子又はメチル基であり、Ｒ７、Ｒ８、Ｒ９、Ｒ１及びＲ１０は上記の通りであり、Ｘは上記Ａ又はＢで表される基であり、Ａは上記の通りであり、Ｂは、炭素数１〜２０のアルコキシ基、炭素数６〜２０のアリールオキシ基、−Ｏ−、−Ｓ−およびＮＲ−（Ｒは、水素原子、または炭素数１〜２０の一価炭化水素基である）から選ばれる１種以上を含んでいてもよい、置換又は非置換の、炭素数１〜２０の一価炭化水素基（ただし、酸素原子、硫黄原子および窒素原子同士は隣接しない）、アミノ基、シロキシ基、ハロゲン原子、または水酸基である）であり、上記式（Ｉ）及び（ＩＩ）で表される繰り返し単位の結合順序は制限されるものでなく、ｐは１以上の整数であり、ｑは１以上の整数であり、但し、ｐ＋ｑは上記共重合体の数平均分子量が１，０００〜１，０００，０００ｇ／ｍｏｌとなる数である］。
更に本発明は、上記（メタ）アクリルシリコーングラフト（共）重合体の製造方法及び、該（メタ）アクリルシリコーングラフト（共）重合体を含む化粧料を提供する。
【発明の効果】
【００１０】
本発明の（メタ）アクリルシリコーングラフト（共）重合体は耐熱性に優れ、また高純度を有する。該（メタ）アクリルシリコーングラフト（共）重合体を含む化粧料は、べたつきがなく、化粧もちが良い。
【図面の簡単な説明】
【００１１】
【図１】図１は、実施例１で製造した共重合体の１Ｈ−ＮＭＲチャート（全体図）である。
【図２】図２は、実施例１で製造した共重合体の１Ｈ−ＮＭＲチャートの（拡大図）である。
【発明を実施するための形態】
【００１２】
以下、本発明を詳細に説明する。また、以下の説明で用いる用語「（メタ）アクリル」は、メタクリル及びアクリルのことをいう。同じことは、用語「（メタ）アクリレート」にも適用され、これは同様に、メタクリル酸エステル及びアクリル酸エステルのことをいう。
【００１３】
本発明の（メタ）アクリルシリコーン系グラフト（共）重合体は、下記（Ｉ）で表される繰り返し単位を必須に有する（メタ）アクリルシリコーングラフト（共）重合体である。好ましくは、下記式（Ｉ）で表される繰り返し単位を有し、更に下記（ＩＩ）で表される繰り返し単位を有する（メタ）アクリルシリコーングラフト共重合体である。本発明の（メタ）アクリルシリコーングラフト（共）重合体は、一方の末端に下記（ＩＩＩ）で表される構造を有し、及び他方の末端に下記（ＩＶ）で表される構造を有することを特徴とする。該共重合体は末端に不飽和結合を有さないため、耐熱性に優れ、熱分解が抑制される。従って、本発明の共重合体は、窒素雰囲気下にて５０％重量減少温度が３６０℃以上であることができる。尚、本発明において５０％重量減少温度とは、該共重合体を熱重量分析装置にセットし、窒素雰囲気下にて０℃から１０℃／ｍｉｎにて昇温させて重量変化を計測し、昇温前の重量から半量に減少した時の温度である。
【化６】
2019137775.tif 000007
［式中、Ｒ１及びＲ６は互いに独立に、水素原子又はメチル基であり、Ｒ７は炭素数１〜４のアルキル基であり、Ｒ８及びＲ９は互いに独立に、水素原子又は炭素数１〜４のアルキル基であり、Ｒ１０は水素原子又はメチル基であり、Ｘは上記Ａ又はＢで表される基であり、Ｂは、炭素数１〜２０のアルコキシ基、炭素数６〜２０のアリールオキシ基、−Ｏ−、−Ｓ−およびＮＲ−（Ｒは、水素原子、または炭素数１〜２０の一価炭化水素基である）から選ばれる１種以上を含んでいてもよい、置換又は非置換の、炭素数１〜２０の一価炭化水素基（ただし、酸素原子、硫黄原子および窒素原子同士は隣接しない）、アミノ基、シロキシ基、ハロゲン原子、または水酸基である。
【００１４】
上記繰り返し単位（Ｉ）においてＡは、下記式（１）で表される直鎖状オルガノポリシロキサン構造を有する基、又は、下記（２−１）又は（２−２）で表される樹枝状オルガノポリシロキサン構造を有する基である。
【化７】
2019137775.tif 000008
（式（１）中、Ｚは２価の有機基であり、Ｒ２は炭素数１〜１０の飽和炭化水素基又はフェニル基であり、Ｒ３は炭素数１〜１０の飽和炭化水素基であり、ｍは０〜１００の整数である）
【化８】
2019137775.tif 000009
（式（２−１）及び（２−２）中、Ｚは２価の有機基であり、ａは０〜３の数であり、Ｑは下記式（２）で表される基であり、Ｄは階層数ｃの樹枝状構造を有する３ｃ＋１（即ち、３のｃ乗＋１）価のオルガノポリシロキサニル基であり、ｃは１〜８の整数であり、
【化９】
2019137775.tif 000010
Ｒ４は炭素数１〜１０の飽和炭化水素基又はフェニル基であり、Ｒ５は炭素原子数１〜６の飽和炭化水素基またはフェニル基であり、Ｒ１４は水素原子、炭素数１〜１０の飽和炭化水素基又はフェニル基であり、ａ２は０〜２の実数であり、及び、ｎは２〜１２の整数である）。
【００１５】
上記式（１）において、Ｚは２価の有機基であり、炭素数２〜１２の２価の飽和炭化水素基が好ましく、さらに好ましくはプロピレン基である。Ｒ２は炭素数１〜１０の飽和炭化水素基又はフェニル基であり、好ましくは炭素数１〜５の飽和炭化水素基、さらに好ましくはメチル基である。Ｒ３は炭素数１〜１０の飽和炭化水素基であり、好ましくは炭素数１〜５の飽和炭化水素基、さらに好ましくはメチル基である。ｍは０〜１００の整数であり、好ましくは１〜６０の整数であり、更に好ましくは５〜３０の整数である。  
【００１６】
上記式（２−１）及び（２−２）において、Ｒ４は炭素数１〜１０の飽和炭化水素基又はフェニル基であり、好ましくは炭素数１〜５の飽和炭化水素基であり、さらに好ましくはメチル基である。Ｒ５は炭素原子数１〜６の飽和炭化水素基またはフェニル基であり、好ましくは炭素原子数１〜３の飽和炭化水素基であり、さらに好ましくはメチル基である。Ｚは２価の有機基であり、好ましくは炭素数１〜１０の飽和炭化水素基であり、さらに好ましくは炭素数１〜５の飽和炭化水素である。Ｄは階層数ｃの樹枝状構造を有する３ｃ＋１（即ち、３のｃ乗＋１）価のオルガノポリシロキサニル基であり、ｃは１〜８の整数であり、好ましくは１〜４の整数であり、さらに好ましくは１〜２の整数である。
【００１７】
上記式（２−１）又は（２−２）で表される基は、詳細には下記構造で表される。
【化１０】
2019137775.tif 000011
【化１１】
2019137775.tif 000012
【００１８】
上記式（２−２）においてＤは例えば、下記の構造で表される。
【化１２】
2019137775.tif 000013
【化１３】
2019137775.tif 000014
【化１４】
2019137775.tif 000015
【００１９】
Ａで表される基としては、例えば下記構造が挙げられる。
【化１５】
2019137775.tif 000016
【化１６】
2019137775.tif 000017
【化１７】
2019137775.tif 000018
【００２０】
繰り返し単位（ＩＩ）において、Ｒ６は水素原子又はメチル基である。Ｂは炭素数１〜２０のアルコキシ基、炭素数６〜２０のアリールオキシ基、−Ｏ−、−Ｓ−およびＮＲ−（Ｒは、水素原子、または炭素数１〜２０の一価炭化水素基を表す。）から選ばれる１種または２種以上の２価の基を含んでいてもよく（ただし、酸素原子、硫黄原子および窒素原子のヘテロ原子同士は隣接しない。）、シリル基、カルボニル基、もしくはハロゲン原子で置換されていてもよい炭素数１〜２０の一価炭化水素基、アミノ基、シロキシ基、ハロゲン原子、または水酸基であるが、好ましくは、炭素数１〜１０のアルコキシ基であり、さらに好ましくはメトキシ基である。
【００２１】
上記式（Ｉ）及び（ＩＩ）で表される繰り返し単位の結合順序は制限されるものでなく、それぞれの繰り返し単位が構成する配列は、不規則でもよく、規則的でもよい。繰り返し単位（Ｉ）、及び繰り返し単位（ＩＩ）は、少なくとも１種類から構成されていればよく、複数から構成されていてもよい。
【００２２】
繰り返し単位（Ｉ）を有する共重合体において、ｐは１以上の整数であり、上記共重合体の数平均分子量が１，０００〜１，０００，０００ｇ／ｍｏｌとなる数、好ましくは３，０００〜１００，０００ｇ／ｍｏｌとなる数、さらに好ましくは５，０００〜５０，０００ｇ／ｍｏｌとなる数である。
【００２３】
繰り返し単位（Ｉ）及び繰り返し単位（ＩＩ）を有する共重合体において、ｐは１以上の整数であり、ｑは１以上の整数であり、ｐ＋ｑは上記共重合体の数平均分子量が１，０００〜１，０００，０００ｇ／ｍｏｌとなる数、好ましくは３，０００〜１００，０００ｇ／ｍｏｌとなる数、さらに好ましくは５，０００〜５０，０００ｇ／ｍｏｌとなる数である。
【００２４】
末端構造（ＩＩＩ）において、式中、Ｒ７は炭素数１〜４のアルキル基、好ましくはメチル基である。Ｒ８及びＲ９は同一、又は異なっていてもよく水素原子又は炭素数１〜４のアルキル基であり、好ましくはメチル基である。
【００２５】
末端構造（ＩＶ）において、Ｒ１０は水素原子又はメチル基、Ｘは上記Ａ又はＢで表される構造である。
【００２６】
本発明の（メタ）アクリルシリコーン系グラフト（共）重合体は、下記一般式（６）で表される化合物を開始剤として、一般式（４）で表される単量体と、一般式（５）で表される単量体をグループ移動重合して得られる。
【００２７】
以下、本発明の（メタ）アクリルシリコーングラフト（共）重合体を製造する方法について、詳細に説明する。
上記式（Ｉ）で表される繰り返し単位を有する（メタ）アクリルシリコーングラフト（共）重合体は、下記一般式（６）で表される化合物と、
【化１８】
2019137775.tif 000019
（式（６）中、Ｒ７、Ｒ８、及びＲ９は上記の通りであり、Ｒ１１、Ｒ１２及びＲ１３は互いに独立に、炭素数１〜４のアルキル基である）
下記一般式（４）で表される化合物とを、グループ移動重合させることにより得られる。  
【化１９】
2019137775.tif 000020
（式中、Ｒ１及びＡは上述の通りである）。
上記式（Ｉ）で表される繰り返し単位及び式（ＩＩ）で表される繰り返し単位を有する（メタ）アクリルシリコーングラフト（共）重合体は、上記一般式（６）で表される化合物と、上記一般式（４）で表される化合物及び下記式（５）で表される化合物とを、グループ移動重合させることにより得られる。  
【化２０】
2019137775.tif 000021
（式中、Ｒ６及びＢは上述の通りである）。
【００２８】
本発明の製造方法は上記式（６）の化合物を開始剤として、上記式（４）で表される（メタ）アクリル化合物又は、上記式（４）（メタ）アクリル化合物及び上記式（５）で表される（メタ）アクリル化合物をグループ重合させることを特徴とする。当該方法により得られる共重合体は末端に不飽和結合を有さない。該共重合体は耐熱性に優れ、熱分解が抑制される。さらに、上記方法により製造することにより、共重合体に不純物として含まれる残存単量体の含有量を減らすことができ、高純度を有する共重合体を提供できる。
【００２９】
上記式（６）を開始剤として（メタ）アクリル化合物をグループ重合させ、上述した末端構造（ＩＩＩ）及び（ＩＶ）を有する共重合体を得る反応機構は、例えば以下の通りである。
【化２１】
2019137775.tif 000022
【００３０】
一般式（４）で表される化合物としては、例えば下記構造の化合物が挙げれるが、これらに制限されるものではない。
【化２２】
2019137775.tif 000023
【化２３】
2019137775.tif 000024
【化２４】
2019137775.tif 000025
【化２５】
2019137775.tif 000026
【化２６】
2019137775.tif 000027
【００３１】
上記一般式（５）で表される化合物としては、例えば下記の化合物が挙げられるが、これらに制限されるものでない。
メチル（メタ）アクリレート、エチル（メタ）アクリレート、ｎブチル（メタ）アクリレート、第三級ブチル（メタ）アクリレート、ｎヘキシル（メタ）アクリレート、イソブチル（メタ）アクリレート、イソペンチル（メタ）アクリレート、ラウリル（メタ）アクリレート、２−エチルヘキシル（メタ）アクリレート、ステアリル（メタ）アクリレート、シクロヘキシル（メタ）アクリレート、ベヘニル（メタ）アクリレート、イソデシル（メタ）アクリレート、２−プロピルヘプチル（メタ）アクリレート、３，５，５−トリメチル−１−ヘキシル（メタ）アクリレート、ノナニル（メタ）アクリレート、２−プロピルヘプチル（メタ）アクリレート、２−イソプロピル−５−メチルヘキシル（メタ）アクリレート、トリデシル（メタ）アクリレート、ヘプタデシル（メタ）アクリレート、ヘネイコサニル（メタ）アクリレート、イソボルニル（メタ）アクリレート、テトラヒドロフルフリル（メタ）アクリレート、ジ（エチレングリコール）ジメチルエーテル（メタ）アクリレート、フルフリル（メタ）アクリレート、２ブトキシエチル（メタ）アクリレート、２エトキシエチル（メタ）アクリレート、アリルオキシエチル（メタ）アクリレート、１エトキシブチル（メタ）アクリレート、テトラヒドロ−４Ｈ−ピラニル−２（メタ）アクリレート、エチルトリグリコール（メタ）アクリレート、ブチルジグリコール（メタ）アクリレート、ポリ（プロピレングリコール）ジメチルエーテル（メタ）アクリレート及びポリ（エチレングリコール）アルキルエーテル（メタ）アクリレート、（メタ）アクリルアミド、４−（メタ）アクリロイルモルホリン、Ｎ−ｔｅｒｔ−ブチル（メタ）アクリルアミド、Ｎ，Ｎ−ジメチル（メタ）アクリルアミド、Ｎ，  Ｎ−ジエチル（メタ）アクリルアミド、Ｎ−（ブトキシメチル）（メタ）アクリルアミド、Ｎ−［３−（ジメチルアミノ）プロピル］（メタ）アクリルアミド、Ｎ−ドデシル（メタ）アクリルアミド、及びＮ−イソプロピル（メタ）アクリルアミド。
【００３２】
上記一般式（６）において、Ｒ７は炭素数１〜４のアルキル基であり、炭素数１又は２のアルキル基が好ましく、メチル基がより好ましい。Ｒ８及びＲ９は互いに独立に水素原子又は炭素数１〜４のアルキル基であり、炭素数１又は２のアルキル基が好ましく、メチル基がより好ましい。Ｒ１１、Ｒ１２、及びＲ１３は互いに独立に、炭素数１〜４のアルキル基であり、炭素数１〜２のアルキル基が好ましく、メチル基がより好ましい。
【００３３】
一般式（６）で表される開始剤としては、以下の化合物を用いることができる。本発明で用いることのできる開始剤が、以下に例示する開始剤に限られるわけではない。
【化２７】
2019137775.tif 000028
式中Ｍｅはメチル基、Ｅｔはエチル基、ｎＰｒはｎ−プロピル基、ｉＰｒはイソプロピル基、ｎＢｕはｎ−ブチル基を表す。
【００３４】
以下、本発明の製造方法の一例を記載するが、本発明の製造方法は下記方法に制限されるものでない。
十分乾燥した三口フラスコに触媒を入れ、溶媒を加える。さらに、上記開始剤（６）を加え混合した後、滴下漏斗を用いて単量体（４）及び（５）を滴下し、撹拌する。発熱の程度に応じて、反応溶液を冷却し、適温に保つ。滴下後、単量体が消費されるまで撹拌し、反応停止剤を加え、反応を終了する。反応後、未反応の単量体を減圧留去する。
【００３５】
グループ移動重合の触媒、溶媒、開始剤、単量体を加える順番は、場合に応じて適切な順番を選択することができる。例えば、触媒、溶媒、開始剤を予め混合した溶液に、最後に触媒を加えることで反応を行うこともできる。
【００３６】
反応に用いる全ての単量体を、あらかじめ混合し滴下した場合、ランダム共重合体を合成することができる。また、反応に用いる各単量体を交互に加えると、ブロック共重合体を合成することができる。例えば、一般式（４）で表される一つの単量体を滴下し、反応終了を確認した後、一般式（５）で表される一つの単量体を滴下すれば、ＡＢブロック共重合体を合成することができる。目的に応じて、種々のブロック共重合体を合成することができる（例えば、ＡＢＡＢブロック共重合体、ＡＢＣブロック共重合体など）。
【００３７】
反応溶媒としては、非プロトン性の有機溶媒を用いることができる。例えば、酢酸エチル、プロピオニトリル、トルエン、キシレン、ブロモベンゼン、ジメトキシエタン、ジエトキシエタン、ジエチルエーテル、テトラメチレンスルホン、N, N-ジメチルホルムアミド、N, N-ジメチルアセトアミド、N-メチルピロリドン、アニソール、２−ブトキシエトキシトリメチルシラン、セロソルブアセテート、クラウンエーテル、アセトニトリル、テトラヒドロフランがあげられる。反応効率の観点から、好ましくは、ジクロロメタン、トルエン、アセトニトリル、テトラヒドロフランであり、さらに好ましくはテトラヒドロフランである。
【００３８】
反応温度は−１００℃〜１５０℃であり、好ましくは０℃〜５０℃、さらに好ましくは１０℃〜３０℃である。
【００３９】
単量体を減圧留去する際の温度は、８０℃〜３００℃であり、好ましくは１００℃〜２００℃、さらに好ましくは１２０℃〜１８０℃である。また、ストリップ時の圧力は１ａｔｍ以下であり、好ましくは０．１ａｔｍ以下、さらに好ましくは０．００１ａｔｍ以下である。
【００４０】
本発明で得られる（メタ）アクリルシリコーン系グラフト（共）重合体の数平均分子量（Ｍｎ）は１，０００〜１，０００，０００ｇ／ｍｏｌであり、好ましくは３，０００〜１００，０００ｇ／ｍｏｌ、さらに好ましくは５，０００〜５０，０００ｇ／ｍｏｌである。また、多分散度（Ｍｗ／Ｍｎ）は、１．００〜３．００、好ましくは１．０５〜２．００、さらに好ましくは１．１０〜１．６０である。
【００４１】
触媒としては、一般的に、グループ移動重合の触媒として知られている、アニオン系触媒、ルイス酸触媒、有機分子触媒の中から選択し、用いることができる。
【００４２】
アニオン系触媒
例えば、トリス（ジメチルアミノ）スルホニウムジフルオロトリメチルシリケート、トリス（ジメチルアミノ）スルホニウムシアニド、テトラフェニルアルソニウムシアニド、トリス（ジメチルアミノ）スルホニウムアジド、テトラエチルアンモニウムアジド、ビス（ジアルキルアルミニウム）オキサイド、ボロントリフルオライドエーテレート、アルカリ金属フルオライド、アルカリ金属シアニド、アルカリ金属アジド、トリス（ジメチルアミノ）スルホニウムジフルオロトリフェニルスタネート、テトラブチルアンモニウムフルオライド、テトラメチルアンモニウムフルオライド、テトラエチルアンモニウムシアニド、テトラブチルアンモニウムベンゾエート、テトラブチルアンモニウムビベンゾエート、テトラブチルアンモニウムｍ−クロロベンゾエートがあげられる。
【００４３】
ルイス酸触媒
例えば、ヨウ化亜鉛、臭化亜鉛、塩化亜鉛、モノ及びジアルキルアルミニウムハライド、ジアルキルアルミニウムオキサイドがあげられる。
【００４４】
有機分子触媒
例えば、１，３−ジイソプロピル−４，５−ジメチルイミダゾール−２−イリデン、  １，３−ジイソプロピルイミダゾール−２−イリデン、１，３−ジ−ｔｅｒｔ−ブチルイミダゾール−２−イリデン、１，８−ジアザビシクロ［５．４．０］−７−ウンデセン、２，８，９−トリメチル−２，５，８，９−テトラアザ−１−ホスファビシクロ［３．３．３］ウンデカン、２，８，９−トリイソブチル−２，５，８，９−テトラアザ−１−ホスファビシクロ［３．３．３］ウンデカン、１−ｔｅｒｔ−ブチル−２，２，４，４，４−ペンタキス（ジメチルアミノ）−２λ５，４λ５−カテナジ（ホスファゼン）、１−ｔｅｒｔ−ブチル−４，４，４−トリス（ジメチルアミノ）−２，２−ビス［トリス（ジメチルアミノ）−ホスホラニリデンアミノ］−２λ５，４λ５−カテナジ（ホスファゼン）、トリス（２，４，６−トリメトキシフェニル）ホスフィン、トリス−（ペンタフルオロフェニル）ボラン、トリフルオロメタンスルホン酸トリエチルシリル、トリフェニルカルベニウム  テトラキス（ペンタフルオロフェニル）ボラート、トリフルオロメタンスルホンイミド、１−［ビス（トリフルオロメタンスルホニル）メチル］−２，３，４，５，６−ペンタフルオロベンゼンがある。
【００４５】
反応停止剤としては、プロトンを供与できる化合物が用いられる。例えば、メタノール、イソプロピルアルコール、ｎ−ブチルアルコール、水があげられる。
【００４６】
本発明の（メタ）アクリルシリコーン系グラフト（共）重合体（Ａ）は、各種の化粧品に使用することができるが、特に皮膚や毛髪に外用されるすべての化粧料に好適である。好ましくは、本発明の化粧料は、皮膜剤及び／又は増粘剤として共重合体（Ａ）を配合した化粧料とすることができる。共重合体（Ａ）はシリコーン重合体としての特性を有する上、各種油剤への良好な相溶性と皮膚もしくは毛髪への密着性を同時に解決することができる共重合体であるため皮膜剤及び／ 又は増粘剤として好適に用いることができる。また、本発明の化粧料が乳化状のものである場合には、共重合体（Ａ）を界面活性剤として用いた化粧料とすることができる。共重合体（Ａ）はシリコーン部位、疎水性部位、親水性部位を有する共重合体であるため有効な界面活性剤として用いることができる。さらに、化粧料が粉体（Ｆ）を含むものである場合には、共重合体（Ａ）を粉体（Ｆ）の分散剤として用いた化粧料とすることができる。多官能性の共重合体（Ａ）は粉体（Ｆ）の分散剤として好適に用いることができる。皮膚や毛髪に外用される化粧料とは、たとえば、乳液、クリーム、クレンジング、パック、オイルリキッド、マッサージ料、美容液、洗浄剤、脱臭剤、ハンドクリーム、リップクリーム等のスキンケア化粧料、メイクアップ下地、白粉、リキッドファンデーション、油性ファンデーション、頬紅、アイシャドウ、マスカラ、アイライナー、アイブロウ、口紅等のメイクアップ化粧料、シャンプ− 、リンス、トリートメント、セット剤等の毛髪化粧料、制汗剤、日焼け止め乳液や日焼け止めクリームなどの紫外線防御化粧料等である。本発明の化粧料に含まれる共重合体（Ａ）の配合量は化粧料の剤形によって異なるが、化粧料全体の０．５〜９９．０質量％の範囲で使用可能であり、好ましくは化粧料全体の１．０〜５０質量％で配合される。
【００４７】
本発明の化粧料は、上記（Ａ）共重合体に加えて、化粧料に使用される種々の成分、（Ｂ）油剤成分、（Ｃ）紫外線吸収成分、（Ｄ）水、（Ｅ）界面活性剤、（Ｆ）粉体、（Ｇ）分子構造中にアルコール性水酸基を有する化合物、（Ｈ）水溶性或いは水膨潤性高分子、（Ｉ）親水性基を有しない架橋型オルガノポリシロキサン重合物と液状油剤からなる組成物、（Ｊ）親水性基を有する架橋型オルガノポリシロキサン重合物と液状油剤からなる組成物、（Ｋ）シリコーン樹脂、及び／又は（Ｌ）シリコーンワックス等を含むことができる。以下、各々の成分につき説明する。
【００４８】
（Ｂ）油剤成分
上述のように本発明の化粧料は、１種または２種以上の油剤成分を含むことができる。油剤成分としては、通常の化粧料に使用される、固体、半固体、液状の何れの油剤も使用することができる。油剤成分を含むとしても、本発明の化粧料に含まれる（Ａ）共重合体は相溶性が高いため、べたつきが少なく、なめらかに伸び、さっぱりとした使用感を与え、撥水性に富むと共に皮膚安全性が高く使用感が良好で使用性及び持続性に優れた化粧料を提供することができる。
【００４９】
このような液状油剤としては、１種または２種以上のシリコーン油、炭化水素油、高級脂肪酸、エステル油や天然動植物油等の極性油、半合成油、及び／又はフッ素系油等を挙げることができ、極性油、シリコーン油が好ましい。さらに、油剤成分（Ｂ）は１種または２種以上のエステル油、天然動植物油と１種または２種以上のシリコーン油からなるものとすることもできる。このように、油剤成分（Ｂ）が比較的高極性のエステル油、天然動植物油と比較的低極性のシリコーン油からなるものであったとしても、本発明の化粧料に含まれる共重合体（Ａ）であれば、いずれとも相溶性を有するので、べたつきが少なく、なめらかに伸び、さっぱりとした使用感を与え、撥水性に富むと共に皮膚安全性が高く使用感良好で使用性及び持続性に優れた化粧料を提供することができる。
【００５０】
シリコーン油としては、ジメチルポリシロキサン、カプリリルメチコン、フェニルトリメチコン、メチルフェニルポリシロキサン、メチルヘキシルポリシロキサン、メチルハイドロジェンポリシロキサン、ジメチルシロキサン・メチルフェニルシロキサン共重合体等の低粘度から高粘度の直鎖或いは分岐状のオルガノポリシロキサン、オクタメチルシクロテトラシロキサン、デカメチルシクロペンタシロキサン、ドデカメチルシクロヘキサシロキサン、テトラメチルテトラハイドロジェンシクロテトラシロキサン、テトラメチルテトラフェニルシクロテトラシロキサン等の環状オルガノポリシロキサン、トリストリメチルシロキシメチルシラン、テトラキストリメチルシロキシシラン等の分岐状オルガノポリシロキサン、アミノ変性オルガノポリシロキサン、高重合度のガム状ジメチルポリシロキサン、ガム状アミノ変性オルガノポリシロキサン、ガム状のジメチルシロキサン・メチルフェニルシロキサン共重合体等のシリコーンゴム、及びシリコーンガムやゴムの環状シロキサン溶液、トリメチルシロキシケイ酸、トリメチルシロキシケイ酸の環状オルガノポリシロキサン溶液、ステアロキシシリコーン等の高級アルコキシ変性オルガノポリシロキサン、高級脂肪酸変性オルガノポリシロキサン、アルキル変性オルガノポリシロキサン、長鎖アルキル変性オルガノポリシロキサン、フッ素変性オルガノポリシロキサン、シリコーン樹脂及びシリコーンレジンの溶解物等が挙げられる。
【００５１】
炭化水素油としては、直鎖状、分岐状、さらに揮発性の炭化水素油等が挙げられる。例えば、オゾケライト、α−オレフィンオリゴマー、軽質イソパラフィン、イソドデカン、軽質流動イソパラフィン、スクワラン、合成スクワラン、植物性スクワラン、スクワレン、セレシン、パラフィン、パラフィンワックス、ポリエチレンワックス、ポリエチレン・ポリプロピレンワックス、（エチレン／プロピレン／スチレン）コポリマー、（ブチレン／プロピレン／スチレン）コポリマー、流動パラフィン、流動イソパラフィン、プリスタン、ポリイソブチレン、水添ポリイソブテン、マイクロクリスタリンワックス、ワセリン等が挙げられる。
【００５２】
高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等が挙げられる。高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
【００５３】
エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジオクタン酸ネオペンチルグリコール、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、イソノナン酸イソノニル、イソノナン酸イソトリデシル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、ラウロイルサルコシンイソプロピルエステル、リンゴ酸ジイソステアリル等が挙げられる。グリセライド油としては、アセトグリセリル、トリイソオクタン酸グリセリル、トリイソステアリン酸グリセリル、トリイソパルミチン酸グリセリル、モノステアリン酸グリセリル、ジ−２−ヘプチルウンデカン酸グリセリル、トリミリスチン酸グリセリル、及びミリスチン酸イソステアリン酸ジグリセリル等が挙げられる。
【００５４】
また、天然動植物油類及び半合成油として、アボガド油、アマニ油、アーモンド油、イボタロウ、エノ油、オリーブ油、カカオ脂、カポックロウ、カヤ油、カルナウバロウ、肝油、キャンデリラロウ、精製キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、スクワラン、スクワレン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、水添ホホバ油、マカデミアナッツ油、ミツロウ、ミンク油、メドウフォーム油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、酢酸ラノリンアルコール、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。但し、Ｐ Ｏ Ｅ はポリオキシエチレンを意味する。
【００５５】
フッ素系油剤としては、パーフルオロポリエーテル、パーフルオロデカリン、パーフルオロオクタン等が挙げられる。
【００５６】
本発明の化粧料に含まれる（Ｂ）油剤成分の配合量は化粧料の剤系によっても異なるが、化粧料全体の１〜９８質量％、好ましくは１〜５０質量％の範囲が好適である。
【００５７】
（Ｃ）紫外線吸収成分
本発明の化粧料は、さらに１種または２種以上の紫外線吸収成分を含むことができる。これにより、本発明の化粧料は使用感良好で使用性及び持続性に優れる上、紫外線を吸収することのできる化粧料となる。紫外線吸収成分としては、紫外線吸収剤及び紫外線散乱剤が包含される。紫外線吸収剤としては、パラアミノ安息香酸等の安息香酸系紫外線吸収剤、アントラニル酸メチル等のアントラニル酸系紫外線吸収剤、サリチル酸メチル等のサリチル酸系紫外線吸収剤、パラメトキシケイ皮酸オクチル等のケイ皮酸系紫外線吸収剤、２，４−ジヒドロキシベンゾフェノン等のベンゾフェノン系紫外線吸収剤、ウロカニン酸エチル等のウロカニン酸系紫外線吸収剤、４−ｔ−ブチル−４’−メトキシ−ジベンゾイルメタン等のジベンゾイルメタン系紫外線吸収剤等が例示される。また、先に述べた紫外線吸収性の官能基を備えるシリコーン誘導体を用いてもよい。紫外線吸収散乱剤としては、微粒子酸化チタン、微粒子鉄含有酸化チタン、微粒子酸化亜鉛、微粒子酸化セリウム及びそれらの複合体等、紫外線を吸収散乱する粉体が挙げられる。これらのうち、ケイ皮酸系紫外線吸収剤、ジベンゾイルメタン系紫外線吸収剤、酸化チタン、及び酸化亜鉛が好ましい。
【００５８】
（Ｄ）水
本発明の化粧料には、その目的に応じて水を配合することができる。これにより、本発明の化粧料は使用目的に応じて水を配合することで、より使用性にすぐれた化粧料となる。水の配合量は、化粧料全体の９５質量％以下の範囲が好適である。
【００５９】
（Ｅ）界面活性剤
本発明の化粧料は、さらに１種または２種以上の界面活性剤を含むことができる。これにより、本発明の化粧料は使用目的に応じて界面活性剤を配合することで、より使用性にすぐれた化粧料となる。界面活性剤としては、アニオン性、カチオン性、非イオン性及び両性の界面活性剤があるが、本発明の化粧料に含まれる界面活性剤は特に制限されるものではなく、通常の化粧料に使用されるものであれば、いずれのものも使用することができる。
【００６０】
例えば、アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシル乳酸塩、Ｎ−アシルサルコシン塩、Ｎ−アシルアミノ酸系活性剤等； カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。
【００６１】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、メチルグルコシド脂肪酸エステル、アルキルポリグルコシド、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステロールエーテル、直鎖或いは分岐状ポリオキシアルキレン変性オルガノポリシロキサン、直鎖或いは分岐状ポリオキシアルキレン・アルキル共変性オルガノポリシロキサン、直鎖或いは分岐状ポリグリセリン変性オルガノポリシロキサン、直鎖或いは分岐状ポリグリセリン・アルキル共変性オルガノポリシロキサン、アルカノールアミド、糖エーテル、糖アミド等が挙げられる。
【００６２】
両性界面活性剤としては、ベタイン、アミノカルボン酸塩、イミダゾリン誘導体、アミドアミン型等が挙げられる。
【００６３】
これらの界面活性剤の中でも、分子中にポリオキシエチレン鎖を有する直鎖或いは分岐状のオルガノポリシロキサン、分子中にポリグリセリン鎖を有する直鎖或いは分岐状のオルガノポリシロキサン、或いはそれぞれのアルキル共変性オルガノポリシロキサンである界面活性剤が好ましい。市販品としては、特に限定されるものではないが、ＫＦ−６０１１、ＫＦ−６０１１Ｐ、ＫＦ−６０４３、ＫＦ−６０１２、ＫＦ−６０１３、ＫＦ−６０１５、ＫＦ−６０１６、ＫＦ−６０１７、ＫＦ−６０２８、ＫＦ−６０２８Ｐ、ＫＦ−６０３８、ＫＦ−６１００、ＫＦ−６１０４、ＫＦ−６１０５、ＫＦ−６１０６（何れも信越化学工業（株）製）等がある。また、ＨＬＢが２〜１０である界面活性剤が好ましく、配合量は、化粧料全体の０．１〜２０質量％であることが好ましく、特に０．２〜１０質量％の範囲が好適である。
【００６４】
（Ｆ）粉体
本発明の化粧料はさらに１種または２種以上の粉体を含んでも良い。粉体としては、通常の化粧料に使用されるものであれば、その形状（球状、針状、板状等 や粒子径（煙霧状、微粒子、顔料級等）、粒子構造（多孔質、無孔質等）を問わず、いずれのものも使用することができる。例えば無機粉体、有機粉体、界面活性剤金属塩粉体、有色顔料、パール顔料、タール色素、金属粉末顔料、天然色素、染料等の着色剤があげられる。
【００６５】
無機粉体としては、例えば、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ、及びシリル化シリカ等が挙げられる。
【００６６】
有機粉体としては、ポリアミドパウダー、ポリアクリル酸・アクリル酸エステルパウダー、ポリエステルパウダー、ポリエチレンパウダー、ポリプロピレンパウダー、ポリスチレンパウダー、ポリウレタン、ベンゾグアナミンパウダー、ポリメチルベンゾグアナミンパウダー、テトラフルオロエチレンパウダー、ポリメチルメタクリレートパウダー、セルロース、シルクパウダー、ナイロンパウダー、１２ナイロン、６ナイロン、ジメチルポリシロキサンを架橋した構造を持つ架橋型球状ジメチルポリシロキサン微粉末、架橋型球状ポリメチルシルセスキオキサン微粉末、架橋型球状オルガノポリシロキサンゴム表面をポリメチルシルセスキオキサン粒子で被覆してなる微粉末、疎水化シリカ、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、脂肪酸デンプン誘導体末、及びラウロイルリジン等が挙げられる。
【００６７】
界面活性剤金属塩粉体（金属石鹸）としては、例えば、ウンデシレン酸亜鉛、イソステアリン酸アルミニウム、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム、パルミチン酸亜鉛、パルミチン酸アルミニウム、ラウリン酸亜鉛等が挙げられる。
【００６８】
有色顔料の具体例としては、酸化鉄、水酸化鉄、チタン酸鉄の無機赤色顔料、γ−酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、タール系色素をレーキ化したもの、天然色素をレーキ化したもの、及びこれらの粉体を複合化した合成樹脂粉体等が挙げられる。
【００６９】
パール顔料の具体例としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等；金属粉末顔料としては、アルミニウムパウダー、カッパーパウダー、ステンレスパウダー等が挙げられる。
【００７０】
タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等； 天然色素としては、カルミン酸、ラッカイン酸、カルサミン、ブラジリン、クロシン等から選ばれる粉体が挙げられる。
【００７１】
これらの粉体のうち、本発明においては、少なくとも一部がジメチルポリシロキサンを架橋した構造を持つ架橋型球状ジメチルポリシロキサン微粉末、架橋型球状ポリメチルシルセスキオキサン微粉末、架橋型球状ポリシロキサンゴム表面をポリメチルシルセスキオキサン粒子で被覆してなる微粉末架橋型球状ジフェニルポリシロキサンゴム表面をポリメチルシルセスキオキサン粒子で被覆してなる微粉末、疎水化シリカが好ましく、また、フッ素基を有する粉体、着色剤も用いられる。市販品としては、ＫＭＰ−５９０、ＫＳＰ−１００、ＫＳＰ−１０１、ＫＳＰ−１０２、ＫＳＰ−１０５、ＫＳＰ−３００（何れも信越化学工業（株）製）等がある。
【００７２】
これらの粉体は本発明の効果を妨げない範囲で、粉体の複合化や一般油剤、シリコーン油、フッ素化合物、界面活性剤等で処理したものも使用することができる。例えば、フッ素化合物処理、シリコーン樹脂処理、ペンダント処理、シランカップリング剤処理、チタンカップリング剤処理、油剤処理、Ｎ−アシル化リジン処理、ポリアクリル酸処理、金属石鹸処理、アミノ酸処理、無機化合物処理、プラズマ処理、メカノケミカル処理などによって事前に表面処理されていてもいなくてもかまわない。必要に応じて一種、又は二種以上用いることができる。また、これらの粉体の配合量は、化粧料全体の９９質量％ 以下の範囲が好適である。特に、粉末化粧料の場合の配合量は、化粧料全体の８０〜９９質量％の範囲が好適である。
【００７３】
（Ｇ）分子構造中にアルコール性水酸基を有する化合物
本発明の化粧料は、さらに１種または２種以上の分子構造中にアルコール性水酸基を有する化合物を含んでも良い。ただし上記共重合体のモノマー単位（ＩＩ）を構成するための炭素数１２以上のアルコール化合物は、該アルコール性水酸基を有する化合物から除かれる。かかる化合物としては、エタノール、イソプロパノール等の低級アルコール、ソルビトール、マルトース等の糖アルコール等があり、コレステロール、シトステロール、フィトステロール、ラノステロール等のステロール、ブチレングリコール、プロピレングリコール、ジブチレングリコール、ペンチレングリコール等の多価アルコール等があるが、通常は水溶性一価のアルコール、水溶性多価アルコールが多く用いられる。分子構造中にアルコール性水酸基を有する化合物の配合量は、化粧料全体の９８質量％以下の範囲が好適である。
【００７４】
（Ｈ）水溶性或いは水膨潤性高分子
本発明の化粧料は、さらに１種または２種以上の水溶性或いは水膨潤性高分子（Ｈ）を含んでも良い。これら水溶性或いは水膨潤性高分子としては、例えば、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ）、アルゲコロイド、トラントガム、ローカストビーンガム等の植物系高分子、キサンタンガム、デキストラン、サクシノグルカン、プルラン等の微生物系高分子、コラーゲン、カゼイン、アルブミン、ゼラチン等の動物系高分子、カルボキシメチルデンプン、メチルヒドロキシプロピルデンプン等のデンプン系高分子、メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース末のセルロース高分子、アルギン酸ナトリウム、アルギン酸プロピレングリコールエステル等のアルギン酸系高分子、ポリビニルメチルエーテル、カルボキシビニルポリマー等のビニル系高分子、ポリオキシエチレン系高分子、ポリオキシエチレンポリオキシプロピレン共重合体系高分子、ポリアクリル酸ナトリウム、ポリエチルアクリレート、ポリアクリルアミド、アクリロイルジメチルタウリン塩コポリマー等のアクリル系高分子、ポリエチレンイミン、カチオンポリマーなど他の合成水溶性高分子、ベントナイト、ケイ酸アルミニウムマグネシウム、モンモリロナイト、バイデライト、ノントロナイト、サポナイト、ヘクトライト、無水ケイ酸等の無機系水溶性高分子などがある。また、これらの水溶性高分子には、ポリビニルアルコールやポリビニルピロリドン等の皮膜形成剤も含まれる。水溶性或いは水膨潤性高分子（Ｈ）の配合量は、化粧料全体の２５質量％以下の範囲が好適である。
【００７５】
（Ｉ）親水性基を有しない架橋型オルガノポリシロキサン重合物と液状油剤からなる組成物
本発明の化粧料は、さらに１種または２種以上の親水性基を有しない架橋型オルガノポリシロキサン重合物と液状油剤からなる組成物（Ｉ）を含んでも良い。該架橋型オルガノポリシロキサン重合物は、アルキルハイドロジェンポリシロキサンを分子鎖末端に反応性ビニル性不飽和基を有する架橋剤と反応することによって得られる。アルキルハイドロジェンポリシロキサンとしては直鎖ないし一部分岐単位を有するメチルハイドロジェンポリシロキサン、炭素数が６〜２０のアルキル鎖がグラフトされたメチルハイドロジェンポリシロキサン等をあげることができる。ケイ素原子に結合した水素原子は、分子中に平均で二つ以上必要である。架橋剤は、メチルビニルポリシロキサンやα、ω−アルケニルジエン等のように、分子中に二つ以上のビニル性反応部位を持つものがあげられる。これらの例として特許第１９２５７１号、特許１９３２７６９号、国際公開ＷＯ０３−２４４１３、特開２００９−１８５２９６の各公報に記載されている組成物が挙げられる。該架橋型メチルポリシロキサンを、例えば自重以上の０．６５ｍｍ２／秒（２５℃）〜１００．０ｍｍ２／秒（２５℃）の低粘度シリコーン、流動パラフィン、スクワラン、イソドデカン等の炭化水素油やトリオクタノイン等のグリセライド油、エステル油で膨潤させる。また、これらの架橋型オルガノポリシロキサンは市販品としては、特に限定されるものではないが、シリコーン油でペースト状にしたＫＳＧ−１５、ＫＳＧ−１６、ＫＳＧ−１８、ＫＳＧ−１６１０、ＵＳＧ−１０３、炭化水素油やトリグリセライド油でペースト状にしたＵＳＧ −１０６、ＫＳＧ−４１、ＫＳＧ−４２、ＫＳＧ−４３、ＫＳＧ−４４、ＫＳＧ−８１０（何れも信越化学工業（株）製）等がある。該親水性基を有しない架橋型オルガノポリシロキサンと液状油剤からなる組成物（Ｉ）の配合量は、化粧料の総量に対して０．１ 〜 ５０質量％であることが好ましく、更に好ましくは１〜３０質量％である。
【００７６】
（Ｊ）親水性基を有する架橋型オルガノポリシロキサン重合物と液状油剤からなる組成物
本発明の化粧料は、さらに１種または２種以上の親水性基を有する架橋型オルガノポリシロキサン重合物と液状油剤からなる組成物を含んでも良い。該親水性基としては、ポリエーテル基、ポリグリセリン基が好ましい。該ポリエーテル基及び／又はポリグリセリン基を有する架橋型オルガノポリシロキサン重合物は、アルキルハイドロジェンポリシロキサンを分子鎖末端に反応性ビニル性不飽和基を有する架橋剤と反応することによって得られる。アルキルハイドロジェンポリシロキサンとしてポリオキシエチレン鎖がグラフトされたメチルハイドロジェンポリシロキサン、ポリグリセリン鎖がグラフトされたメチルハイドロジェンポリシロキサン等をあげることができ、ケイ素原子に結合した水素原子は、分子中に平均で二つ以上必要である。架橋型オルガノポリシロキサン重合物を、自重以上の０．６５ｍｍ２／秒（２５℃）〜１００．０ｍｍ２／ 秒（２５℃）の低粘度シリコーン、流動パラフィン、スクワラン、イソドデカン等の炭化水素油やトリオクタノイン等のグリセライド油、エステル油に膨潤させる。架橋剤は、メチルビニルポリシロキサンやα、ω−アルケニルジエン、グリセリントリアリルエーテル、ポリオキシアルキニル化グリセリントリアリルエーテル、トリメチロールプロパントリアリルエーテル、ポリオキシアルキニル化トリメチロールプロパントリアリルエーテル等のように、分子中に二つ以上のビニル性反応部位を持つものがあげられるが、これらを反応させた架橋物は、少なくとも１つの親水基を有するものである。組成物（Ｊ）としては、特許２６３１７７２号、特開平９−１３６８１３号、特開２００１−３４２２５５号、国際公開ＷＯ０３／２０８２８、特開２００９−１８５２９６の各公報に記載されているものが好ましい。また、これらの架橋型オルガノポリシロキサンは市販品としては、特に限定されるものではないが、シリコーン油でペースト状にしたＫＳＧ−２１０、ＫＳＧ−２４０、ＫＳＧ−７１０、炭化水素油やトリグリセライド油でペースト状にしたＫＳＧ−３１０、ＫＳＧ−３２０、ＫＳＧ−３３０、ＫＳＧ−３４０、ＫＳＧ−８２０、ＫＳＧ−８３０、ＫＳＧ−８４０（何れも信越化学工業（株）製）等がある。また、該親水性基を有する架橋型オルガノポリシロキサンと液状油剤からなる組成物（Ｊ）の配合量は、化粧料の総量に対して０．１〜５０質量％であることが好ましく、更に好ましくは１〜３０質量％である。
【００７７】
（Ｋ）シリコーン樹脂
本発明の化粧料は、さらに１種または２種以上のシリコーン樹脂（Ｋ）を含んでも良い。シリコーン樹脂は、ＳｉＯ２ 単位及び／又はＲＳｉＯ１．５（Ｒはアルキル基）を含むシリコーン網状化合物、直鎖状のアクリル／シリコーングラフト、又はこれらのブロック共重合体からなる群より選ばれるものであることが好ましい。直鎖状のアクリル／シリコーングラフト又は前記ブロック共重合体は、ピロリドン部分、長鎖アルキル部分、ポリオキシアルキレン部分及びフルオロアルキル部分、カルボン酸などのアニオン部分の中から選択される少なくとも１種を有していてよい。市販品としては、特に限定されるものではないが、シリコーン油や炭化水素油、アルコールに溶解したＫＰ−５４１、ＫＰ−５４３、ＫＰ−５４５、ＫＰ−５４９、ＫＰ−５５０、ＫＰ−５７１、ＫＰ−５７５、ＫＰ−５８１（何れも信越化学工業（株）製）等が例示される。
【００７８】
前記シリコーン網状化合物は、ＭＱ、ＭＤＱ、ＭＴ、ＭＤＴ、ＭＤＴＱと表されるシリコーン網状化合物であることが好ましい。但しＭ、Ｄ、Ｔ、Ｑは、それぞれ、Ｒ３ＳｉＯ０．５単位、Ｒ２ＳｉＯ単位、ＲＳｉＯ１．５単位、ＳｉＯ２単位を表す。シリコーン網状化合物は、ピロリドン部分、長鎖アルキル部分、ポリオキシアルキレン部分及びフルオロアルキル部分、アミノ部分の中から選択される少なくとも１種を分子中に含有していてよい。市販品としては、特に限定されるものではないが、ＫＦ−７３１２Ｊ、ＫＦ−７３１２Ｋ、ＫＦ−７３１２Ｔ（何れも信越化学工業（株）製）等が例示される。
【００７９】
前記シリコーン樹脂は、低粘度シリコーン油や揮発性シリコーン油、及びその他の溶剤に溶解させたものでもよい。何れも、前記シリコーン樹脂の配合量は、本発明の化粧料の総量に対して樹脂量が０．１〜２０質量％であることが好ましく、更に好ましくは１〜１０質量％である。
【００８０】
（Ｌ）シリコーンワックス
本発明の化粧料は、その目的に応じてシリコーンワックス（Ｌ）を含むこともできる。このシリコーンワックスは、５員環以上のラクトン化合物の開環重合物であるポリラクトンを結合させたポリラクトン変性ポリシロキサンであることが好ましい。あるいは、このシリコーンワックスは、ピロリドン基、長鎖アルキル基、ポリオキシアルキレン基、フルオロアルキル基、カルボン酸などのアニオン基の中から選択された少なくとも一つの官能基を分子中に含有するアクリル変性ポリシロキサンであることが好ましい。市販品としては、長鎖アルキル基を有するワックスとして、ＫＰ−５６１Ｐ、ＫＰ−５６２Ｐ（何れも信越化学工業（株）製）等が例示される。
【００８１】
あるいは、このシリコーンワックスが、オレフィンワックスと１分子中１個以上のＳｉＨ結合を有するオルガノハイドロジェンポリシロキサンとを付加反応させることによって得られるシリコーン変性オレフィンワックスであることが好ましい。また、オレフィンワックスは、エチレンと少なくとも１種のジエンを共重合して得られるもの、または、エチレンと炭素数３〜１２のα−オレフィンから選ばれる少なくとも１種のオレフィンと少なくとも１種のジエンを共重合して得られるものであり、このジエンとしては、ビニルノルボルネンが好適である。
【００８２】
何れのシリコーンワックスを選択するにせよ、シリコーンワックスを用いる場合、その配合量は、本発明の化粧料の総量に対して０．１〜２０重量％であることが好ましく、特に１〜１０重量％であることが好ましい。
【００８３】
その他の成分
更に本発明の化粧料には、本発明の効果を妨げない範囲で、通常の化粧料に使用される成分、油溶性ゲル化剤、有機変性粘土鉱物、樹脂、制汗剤、保湿剤、防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物、毛髪用固形化剤等を添加することができる。
【００８４】
前記油溶性ゲル化剤としては、例えばアルミニウムステアレート、マグネシウムステアレート、ジンクミリステート等の金属セッケン、Ｎ−ラウロイル−Ｌ−グルタミン酸、α，γ−ジ−ｎ−ブチルアミン等のアミノ酸誘導体、デキストリンパルミチン酸エステル、デキストリンステアリン酸エステル、デキストリン２−エチルヘキサン酸パルミチン酸エステル等のデキストリン脂肪酸エステル、ショ糖パルミチン酸エステル、ショ糖ステアリン酸エステル等のショ糖脂肪酸エステル、フラクトオリゴ糖ステアリン酸エステル、フラクトオリゴ糖２−エチルヘキサン酸エステル等のフラクトオリゴ糖脂肪酸エステル、モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリナイトクレー等の有機変性粘土鉱物等から選ばれる１種または２種以上の油溶性ゲル化剤が挙げられる。
【００８５】
前記制汗剤としては、例えばアルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等から選ばれる１種または２種以上の制汗剤が挙げられる。
【００８６】
前記保湿剤としては、例えばグリセリン、ソルビトール、プロピレングリコール、ジプロピレングリコール、１，３−ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド等から選ばれる１種または２種以上の保湿剤が挙げられる。
【００８７】
前記防菌防腐剤としては、例えばパラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等から選ばれる１種または２種以上の防菌防腐剤が挙げられる。
【００８８】
前記塩類としては、例えば無機塩、有機酸塩、アミン塩及びアミノ酸塩が挙げられる。無機塩としては、たとえば、塩酸、硫酸、炭酸、硝酸等の無機酸のナトリウム塩、カリウム塩、マグネシウム塩、カルシウム塩、アルミニウム塩、ジルコニウム塩、亜鉛塩等；有機酸塩としては、例えば酢酸、デヒドロ酢酸、クエン酸、りんご酸、コハク酸、アスコルビン酸、ステアリン酸等の有機酸類の塩；アミン塩及びアミノ酸塩としては、例えば、トリエタノールアミン等のアミン類の塩、グルタミン酸等のアミノ酸類の塩等から選ばれる１種または２種以上の塩類が挙げられる。また、その他、ヒアルロン酸、コンドロイチン硫酸等の塩、アルミニウムジルコニウムグリシン錯体等や、更には、化粧品処方の中で使用される酸−アルカリの中和塩等も使用することができる。
【００８９】
前記酸化防止剤としては、例えばトコフェロール、ブチルヒドロキシアニソール、ジブチルヒドロキシトルエン、フィチン酸等、ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等、キレート剤としては、アラニン、エデト酸ナトリウム塩、ポリリン酸ナトリウム、メタリン酸ナトリウム、リン酸等、清涼剤としては、Ｌ−メントール、カンフル等、抗炎症剤としては、アラントイン、グリチルリチン酸及びその塩、グリチルレチン酸及びグリチルレチン酸ステアリル、トラネキサム酸、アズレン等から選ばれる１種または２種以上の酸化防腐剤が挙げられる。
【００９０】
前記美肌用成分としては、例えば胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤、酸化亜鉛、タンニン酸等の皮膚収斂剤、イオウ、チアントロール等の抗脂漏剤等から選ばれる１種または２種以上の美肌用成分が挙げられる。
【００９１】
前記ビタミン類としては、例えばビタミンＡ油、レチノール、酢酸レチノール、パルミチン酸レチノール等のビタミンＡ類、リボフラビン、酪酸リボフラビン、フラビンアデニンヌクレオチド等のビタミンＢ２類、ピリドキシン塩酸塩、ピリドキシンジオクタノエート、ピリドキシントリパルミテート等のビタミンＢ６類、ビタミンＢ１２及びその誘導体、ビタミンＢ１５及びその誘導体等のビタミンＢ類、Ｌ−アスコルビン酸、Ｌ−アスコルビン酸ジパルミチン酸エステル、Ｌ−アスコルビン酸−２−硫酸ナトリウム、Ｌ−アスコルビン酸リン酸ジエステルジカリウム等のビタミンＣ類、エルゴカルシフェロール、コレカルシフェロール等のビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類、ビタミンＨ、ビタミンＰ、ニコチン酸、ニコチン酸ベンジル、ニコチン酸アミド等のニコチン酸類、パントテン酸カルシウム、Ｄ−パントテニルアルコール、パントテニルエチルエーテル、アセチルパントテニルエチルエーテル等のパントテン酸類、ビオチン等から選ばれる１ 種または２種以上のビタミン類が挙げられる。
【００９２】
前記アミノ酸類としては、例えばグリシン、バリン、ロイシン、イソロイシン、セリン、トレオニン、フェニルアラニン、アルギニン、リジン、アスパラギン酸、グルタミン酸、シスチン、システイン、メチオニン、トリプトファン等、核酸としては、デオキシリボ核酸等、ホルモンとしては、エストラジオール、エテニルエストラジオール等から選ばれる１ 種または２ 種以上のアミノ酸類が挙げられる。
【００９３】
前記毛髪固定用高分子化合物としては、例えば両性、アニオン性、カチオン性、非イオン性の各高分子化合物が挙げられ、ポリビニルピロリドン、ビニルピロリドン／酢酸ビニル共重合体等の、ポリビニルピロリドン系高分子化合物、メチルビニルエーテル／無水マレイン酸アルキルハーフエステル共重合体等の酸性ビニルエーテル系高分子化合物、酢酸ビニル／クロトン酸共重合体等の酸性ポリ酢酸ビニル系高分子、（メタ）アクリル酸／アルキル（メタ）アクリレート共重合体、（メタ）アクリル酸／アルキル（メタ）アクリレート／アルキルアクリルアミド共重合体等の酸性アクリル系高分子化合物、Ｎ−メタクリロイルエチル−Ｎ、Ｎ−ジメチルアンモニウム・α−Ｎ−メチルカルボキシベタイン／アルキル（メタ）アクリレート共重合体、ヒドロキシプロピル（メタ）アクリレート／ブチルアミノエチルメタクリレート／アクリル酸オクチルアミド共重合体等の両性アクリル系高分子化合物から選ばれる１種または２種以上の毛髪固定用高分子化合物が挙げられる。また、セルロースまたはその誘導体、ケラチンおよびコラーゲンまたはその誘導体等の天然由来高分子化合物も好適に用いることができる。
【００９４】
また、本発明における化粧料としては、上記化粧料成分を配合してなる、乳液、クリーム、クレンジング、パック、マッサージ料、美容液、美容オイル、洗浄剤、脱臭剤、ハンドクリーム、リップクリーム、しわ隠し等のスキンケア化粧料、メイクアップ下地、コンシーラー、白粉、リキッドファンデーション、油性ファンデーション、頬紅、アイシャドウ、マスカラ、アイライナー、アイブロウ、口紅等のメイクアップ化粧料、シャンプー、リンス、トリートメント、セット剤等の毛髪化粧料、制汗剤、日焼け止めオイルや日焼け止め乳液、日焼け止めクリームなどの紫外線防御化粧料等が挙げられる。
【００９５】
また、これらの化粧料の形状としては、液状、乳液状、クリーム状、固形状、ペースト状、ゲル状、粉末状、プレス状、多層状、ムース状、スプレー状、スティック状等、種々の形状を選択することができる。
【００９６】
さらに、これらの化粧料の形態としては、水性、油性、油中水型エマルション、水中油型エマルション、非水エマルション、Ｗ／Ｏ／ＷやＯ／Ｗ／Ｏなどのマルチエマルション等、種々の形態を選択することができる。
【実施例】
【００９７】
以下、実施例及び比較例を示し、本発明をより詳細に説明するが、本発明は下記の実施例に制限されるものではない。
尚、特に断らない限り、以下に記載する「％」は「質量％」を意味し、各例の全体の質量を１００％として各成分の質量％を表す。粘度は２５℃での数値である。ＧＰＣは、ＨＬＣ−８２２０  ＧＰＣ（東ソー社製）を用いた。ＧＣ−ＭＳは、７６９７Ａヘッドスペースサンプラ，７８９０Ｂ  ＧＣシステム，５９７７ＡＭＳＤ（すべてアジレント・テクノロジー社製）を用いた。ＮＭＲは、ＡＶＡＮＣＥ  III  ４００（ブルカー社製）を用いた。
【００９８】
［実施例１］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸メチル（ＭＭＡ）１０ｇ、下記式で表される単量体（ａ）１０ｇ）を３０分かけて滴下した。室温でさらに３０分撹拌した後、メタノール４ｍＬを加えて反応を停止した。１５０℃で１時間、減圧留去して共重合体を得た。得られた共重合体を重クロロホルムに溶かし、１Ｈ−ＮＭＲを測定した。１Ｈ−ＮＭＲスペクトルから下記式（７）に示される共重合体であることが確認された。１Ｈ−ＮＭＲチャートを図１及び図２に示す。図１は１Ｈ−ＮＭＲチャートの全体図であり、図２は１Ｈ−ＮＭＲチャートのうち末端の構造を示す箇所を拡大したものである。
また、ＧＰＣにて数平均分子量及び多分散度（Ｍｗ／Ｍｎ）（ポリスチレン換算）を求めた。ＧＣ−ＭＳにて残存単量体を定量した。結果は以下の通りである。
数平均分子量（Ｍｎ）＝１１，７００、多分散度（Ｍｗ／Ｍｎ）＝１．２４
残存単量体量（ＭＭＡ）＜１ｐｐｍ
【化２８】
2019137775.tif 000029
【化２９】
2019137775.tif 000030
（式（７）中、Ａは上記単量体（ａ）の残基であり、Ｘはメチル基又は上記単量体（ａ）の残基であり、ｐ及びｑは該共重合体が上記数平均分子量を有する数であり、括弧内に示される各単位はランダムに結合している）
【００９９】
［実施例２］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸メチル  １５ｇ、上記単量体（ａ）１５ｇ）を３０分かけて滴下した。室温でさらに３０分撹拌した後、メタノール４ｍＬを加えて反応を停止した。１５０℃で１時間、減圧留去して共重合体を得た。得られた共重合体を重クロロホルムに溶かし、１Ｈ−ＮＭＲを測定した。１Ｈ−ＮＭＲスペクトルから上記式（７）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１５，１００、多分散度（Ｍｗ／Ｍｎ）＝１．２８
残存単量体量（ＭＭＡ）＜１ｐｐｍ
【０１００】
［実施例３］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタールｅ４３６ｍｇを加え、モノマー混合物（メタクリル酸メチル２０ｇ、上記単量体（ａ）２０ｇ）を３０分かけて滴下した。室温でさらに３０分撹拌した後、メタノール４ｍＬを加えて反応を停止した。１５０℃で１時間、減圧留去して、共重合体を得た。得られた共重合体を重クロロホルムに溶かし、１Ｈ−ＮＭＲを測定した。１Ｈ−ＮＭＲスペクトルから上記式（７）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝２０，４００、多分散度（Ｍｗ／Ｍｎ）＝１．３４
残存単量体量（ＭＭＡ）＜１ｐｐｍ
【０１０１】
［実施例４］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸メチル  ７．１ｇ、メタクリル酸ｎ−ブチル（ＢＭＡ）１．６ｇ、メタクリル酸２−エチルヘキシル（２ＥＨＭＡ）１．８ｇ、単量体（ｂ）１０．０ｇ）を３０分かけて滴下した。室温でさらに３０分撹拌した後、メタノール４ｍＬを加えて反応を停止した。その後、１５０℃で１時間、減圧留去した。ＧＣ−ＭＳにて残存単量体を定量したところ単量体が残存していたため、再び１５０℃で１時間ストリップして共重合体を得た。得られた共重合体を重クロロホルムに溶かし、１Ｈ−ＮＭＲを測定した。１Ｈ−ＮＭＲスペクトルから下記式（８）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１０，７００、多分散度（Ｍｗ／Ｍｎ）＝１．２７
残存単量体量
（減圧留去後）＜１ｐｐｍ（ＭＭＡ）、２０ｐｐｍ（ＢＭＡ）、２３ｐｐｍ（２ＥＨＭＡ）
（２回目の減圧留去後）＜１ｐｐｍ（ＭＭＡ）、＜１ｐｐｍ（ＢＭＡ）、＜１ｐｐｍ（２ＥＨＭＡ）
【化３０】
2019137775.tif 000031
【化３１】
2019137775.tif 000032
（式（８）中、Ａは上記単量体（ｂ）の残基であり、Ｘはメチル基、ｎ−ブチル基、２−エチルヘキシル基又は上記単量体（ｂ）の残基であり、ｐ、ｑ１、ｑ２、及びｑ３は該共重合体が上記数平均分子量を有する数であり、括弧内に示される各単位はランダムに結合している）
【０１０２】
［実施例５］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸メチル  １０．５ｇ、メタクリル酸ｎ−ブチル２．３ｇ、メタクリル酸２−エチルヘキシル２．５ｇ、上記単量体（ｂ）１５．０ｇ）を３０分かけて滴下した。室温でさらに３０分撹拌した後、メタノール４ｍＬを加えて反応を停止した。その後、１５０℃で１時間、減圧留去した。ＧＣ−ＭＳにて残存単量体を定量したところ単量体が残存していたため、再び１５０℃で１時間ストリップを行い、共重合体を得た。得られた共重合体を重クロロホルムに溶かし、１Ｈ−ＮＭＲを測定した。１Ｈ−ＮＭＲスペクトルから上記式（８）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１７，８００、多分散度（Ｍｗ／Ｍｎ）＝１．３８
残存単量体量
（減圧留去後）＜１ｐｐｍ（ＭＭＡ）、３４ｐｐｍ（ＢＭＡ）、５０ｐｐｍ（２ＥＨＭＡ）
（２回目の減圧留去後）＜１ｐｐｍ（ＭＭＡ）、＜１ｐｐｍ（ＢＭＡ）、＜１ｐｐｍ（２ＥＨＭＡ）
【０１０３】
［実施例６］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸メチル  １４．０ｇ、メタクリル酸ｎ−ブチル３．０ｇ、メタクリル酸２−エチルヘキシル３．２ｇ、上記単量体（ｂ）２０．０ｇ）を３０分かけて滴下した。室温でさらに３０分撹拌した後、メタノール４ｍＬを加えて反応を停止した。その後、１５０℃で１時間、減圧留去した。ＧＣ−ＭＳにて残存単量体を定量したところ単量体が残存していたため、再び１５０℃で１時間ストリップを行い、共重合体を得た。得られた共重合体を重クロロホルムに溶かし、１Ｈ−ＮＭＲを測定した。１Ｈ−ＮＭＲスペクトルから上記式（８）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝２１，５００、多分散度（Ｍｗ／Ｍｎ）＝１．４２
残存単量体量
（減圧留去後）＜１ｐｐｍ（ＭＭＡ）、４４ｐｐｍ（ＢＭＡ）、６０ｐｐｍ（２ＥＨＭＡ）
（２回目の減圧留去後）＜１ｐｐｍ（ＭＭＡ）、＜１ｐｐｍ（ＢＭＡ）、＜１ｐｐｍ（２ＥＨＭＡ）
【０１０４】
［実施例７］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸メチル１０ｇ、下記単量体（ｃ）１０ｇ）を３０分かけて滴下した。室温でさらに３０分撹拌した後、メタノール４ｍＬを加えて反応を停止した。１５０℃で１時間、減圧留去して、共重合体を得た。得られた共重合体を重クロロホルムに溶かし、１Ｈ−ＮＭＲを測定した。１Ｈ−ＮＭＲスペクトルから下記式（９）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１１，３４０、多分散度（Ｍｗ／Ｍｎ）＝１．３２
残存単量体量（ＭＭＡ）＜１ｐｐｍ
【化３２】
2019137775.tif 000033
【化３３】
2019137775.tif 000034
（式（９）中、Ａは上記単量体（ｃ）の残基であり、Ｘはメチル基又は上記単量体（ｃ）の残基であり、ｐ及びｑは該共重合体が上記数平均分子量を有する数であり、括弧内に示される各単位はランダムに結合している）
【０１０５】
［実施例８］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸メチル  ７．１ｇ、メタクリル酸ｎ−ブチル１．６ｇ、メタクリル酸２−エチルヘキシル１．８ｇ、上記単量体（ｃ）１０．０ｇ）を３０分かけて滴下した。室温でさらに３０分撹拌した後、メタノール４ｍＬを加えて反応を停止した。その後、１５０℃で１時間、減圧留去した。ＧＣ−ＭＳにて残存単量体を定量したところ単量体が残存していたため、再び１５０℃で１時間ストリップを行い、共重合体を得た。得られた共重合体を重クロロホルムに溶かし、１Ｈ−ＮＭＲを測定した。１Ｈ−ＮＭＲスペクトルから下記式（１０）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１０，８００、多分散度（Ｍｗ／Ｍｎ）＝１．３３
残存単量体量
（減圧留去後）＜１ｐｐｍ（ＭＭＡ）、２５ｐｐｍ（ＢＭＡ）、５１ｐｐｍ  （２ＥＨＭＡ）
（２回目の減圧留去後）＜１ｐｐｍ（ＭＭＡ）、＜１ｐｐｍ（ＢＭＡ）、＜１ｐｐｍ（２ＥＨＭＡ）
【化３４】
2019137775.tif 000035
（式（１０）中、Ａは上記単量体（ｃ）の残基であり、Ｘはメチル基、ｎ−ブチル基、２−エチルヘキシル基又は上記単量体（ｃ）の残基であり、ｐ、ｑ１、ｑ２、及びｑ３は該共重合体が上記数平均分子量を有する数であり、括弧内に示される各単位はランダムに結合している）
【０１０６】
［実施例９］
三口フラスコに、トルエン２５ｍＬ、ジメチルケテンメチルトリメチルシリルアセタール４３６ｍｇ、アクリル酸２−エチルヘキシル（２ＥＨＡ）１０．０ｇ、下記単量体（ｄ）１０．０ｇを入れ撹拌した。そこへ、５０ｍＭ  １−［ビス（トリフルオロメタンスルホニル）メチル］−２，３，４，５，６−ペンタフルオロベンゼン  トルエン溶液４００μＬを加えて、さらに撹拌した。１時間後、メタノール４ｍＬを加えて反応を停止した。１５０℃で１時間、減圧留去して、共重合体を得た。得られた共重合体を重クロロホルムに溶かし、１Ｈ−ＮＭＲを測定した。１Ｈ−ＮＭＲスペクトルから下記式（１１）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１２，３４０、多分散度（Ｍｗ／Ｍｎ）＝１．１８
残存単量体量４２ｐｐｍ（２ＥＨＡ）
【化３５】
2019137775.tif 000036
【化３６】
2019137775.tif 000037
（式（１１）中、Ａは上記単量体（ｄ）の残基であり、Ｘは２−エチルヘキシル基又は上記単量体（ｄ）の残基であり、ｐ及びｑは該共重合体が上記数平均分子量を有する数であり、括弧内に示される各単位はランダムに結合している）
【０１０７】
［実施例１０］
三口フラスコに、トルエン２５ｍＬ、ジメチルケテンメチルトリメチルシリルアセタール４３６ｍｇ、ジメチルアクリルアミド（ＤＭＡＡ）１０．０ｇ、上記単量体（ｄ）１０．０ｇを入れ撹拌した。そこへ、５０ｍＭ  １−［ビス（トリフルオロメタンスルホニル）メチル］−２，３，４，５，６−ペンタフルオロベンゼン  トルエン溶液４００μＬを加えて、さらに撹拌した。１時間後、メタノール４ｍＬを加えて反応を停止した。１５０℃で１時間、減圧留去して、共重合体を得た。得られた共重合体を重クロロホルムに溶かし、１Ｈ−ＮＭＲを測定した。１Ｈ−ＮＭＲスペクトルから下記式（１２）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１１，９２０、多分散度（Ｍｗ／Ｍｎ）＝１．２４
残存単量体量３２ｐｐｍ（ＤＭＡＡ）
【化３７】
2019137775.tif 000038
（式（１２）中、Ａは上記単量体（ｄ）の残基であり、Ｘはジメチルアクリルアミドの残基又は上記単量体（ｄ）の残基であり、ｐ及びｑは該共重合体が上記数平均分子量を有する数であり、括弧内に示される各単位はランダムに結合している）
【０１０８】
［実施例１１］
三口フラスコに、トルエン２５ｍＬ、ジメチルケテンメチルトリメチルシリルアセタール４３６ｍｇ、アクリル酸２−エチルヘキシル９．０ｇ、ジメチルアクリルアミド１．０ｇ、上記単量体（ｄ）１０．０ｇを入れ撹拌した。そこへ、５０ｍＭ  １−［ビス（トリフルオロメタンスルホニル）メチル］−２，３，４，５，６−ペンタフルオロベンゼン  トルエン溶液  ４００μＬを加えて、さらに撹拌した。１時間後、メタノール４ｍＬを加えて反応を停止した。１５０℃で１時間、減圧留去して、共重合体を得た。得られた共重合体を重クロロホルムに溶かし、１Ｈ−ＮＭＲを測定した。１Ｈ−ＮＭＲスペクトルから下記式（１３）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１２，０３０、多分散度（Ｍｗ／Ｍｎ）＝１．１９
残存単量体量３３ｐｐｍ（２ＥＨＡ）、２９ｐｐｍ（ＤＭＡＡ）
【化３８】
2019137775.tif 000039
（式（１３）中、Ａは上記単量体（ｄ）の残基であり、Ｘはアクリル酸２−エチルヘキシルの残基、ジメチルアクリルアミドの残基又は上記単量体（ｄ）の残基であり、ｐ、ｑ１、及びｑ２は該共重合体が上記数平均分子量を有する数であり、括弧内に示される各単位はランダムに結合している）
【０１０９】
［実施例１２］
三口フラスコに、減圧乾燥したテトラブチルアンモニウムｍ−クロロベンゾエート１９．９ｍｇを入れ、ＴＨＦ  ２５ｍＬを加えて溶かした。窒素雰囲気下で、ジメチルケテンメチルトリメチルシリルアセタール  ４３６ｍｇを加え、メタクリル酸メチル１０．０ｇを１５分かけて滴下し、さらに１５分撹拌した。次に、上記単量体（ａ）１０．０ｇを１５分かけて滴下した。室温でさらに１５分撹拌した後、メタノール４ｍＬを加えて反応を停止した。１５０℃で１時間、減圧留去して、共重合体を得た。１Ｈ−ＮＭＲスペクトルから下記式（１４）に示される共重合体（ＡＢブロック共重合体）であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１０，８００、多分散度（Ｍｗ／Ｍｎ）＝１．０８
残存単量体量（ＭＭＡ）＜１ｐｐｍ
【化３９】
2019137775.tif 000040
（式（１４）中、Ａは上記単量体（ａ）の残基であり、Ｘはメチル基又は上記単量体（ａ）の残基であり、ｐ及びｑは該共重合体が上記数平均分子量を有する数であり、括弧内に示される各単位はＡＢブロック構造を形成している）
【０１１０】
［実施例１３］
三口フラスコに、減圧乾燥したテトラブチルアンモニウムｍ−クロロベンゾエート１９．９ｍｇを入れ、ＴＨＦ  ２５ｍＬを加えて溶かした。窒素雰囲気下で、ジメチルケテンメチルトリメチルシリルアセタール  ４３６ｍｇを加え、メタクリル酸メチル５．０ｇを１０分かけて滴下し、さらに１０分撹拌した。次に、上記単量体（ａ）５．０ｇを１０分かけて滴下し、１０分撹拌した。同じように、もう一度メタクリル酸メチル５．０ｇ、単量体（ａ）５．０ｇを滴下、撹拌した。その後、メタノール４ｍＬを加えて反応を停止した。１５０℃で１時間、減圧留去して、共重合体を得た。１Ｈ−ＮＭＲスペクトルから下記式（１５）に示される共重合体（ＡＢＡＢブロック共重合体）であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１１，１００、多分散度（Ｍｗ／Ｍｎ）＝１．１０
残存単量体量（ＭＭＡ）＜１ｐｐｍ
【化４０】
2019137775.tif 000041
（式（１５）中、Ａは上記単量体（ａ）の残基であり、Ｘはメチル基又は上記単量体（ａ）の残基であり、ｐ及びｑは該共重合体が上記数平均分子量を有する数であり、括弧内に示される各単位はＡＢＡＢブロック構造を形成している）
【０１１１】
［実施例１４］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸ラウリル（ＬＭＡ）１５ｇ、上記単量体（ａ）１５ｇ）を３０分かけて滴下した。室温でさらに３０分撹拌した後、メタノール４ｍＬを加えて反応を停止した。１８０℃で１時間、減圧留去して、共重合体を得た。１Ｈ−ＮＭＲスペクトルから下記式（１６）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１６，４００、多分散度（Ｍｗ／Ｍｎ）＝１．２２
残存単量体量（ＬＭＡ）２８ｐｐｍ
【化４１】
2019137775.tif 000042
（式（１６）中、Ａは上記単量体（ａ）の残基であり、Ｘはメタクリル酸ラウリルの残基又は上記単量体（ａ）の残基であり、ｐ及びｑは該共重合体が上記数平均分子量を有する数であり、括弧内に示される各単位はランダムに結合している）
【０１１２】
［実施例１５］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸ステアリル（ＳＭＡ）１５ｇ、上記単量体（ａ）１５ｇ）を３０分かけて滴下した。室温でさらに３０分撹拌した後、メタノール４ｍＬを加えて反応を停止した。１８０℃で１時間、減圧留去して、共重合体を得た。１Ｈ−ＮＭＲスペクトルから下記式（１７）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１５，５３０、多分散度（Ｍｗ／Ｍｎ）＝１．３０
残存単量体量（ＳＭＡ）４２ｐｐｍ
【化４２】
2019137775.tif 000043
（式（１７）中、Ａは上記単量体（ａ）の残基であり、Ｘはメタクリル酸ステアリルの残基又は上記単量体（ａ）の残基であり、ｐ及びｑは該共重合体が上記数平均分子量を有する数であり、括弧内に示される各単位はランダムに結合している）
【０１１３】
［実施例１６］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリメチルシリルアセタール４３６ｍｇを加え、モノマー混合物（メタクリル酸２−エトキシエチル（ＥＥＭＡ）１０ｇ、上記単量体（ａ）１０ｇ）を３０分かけて滴下した。室温でさらに３０分撹拌した後、メタノール４ｍＬを加えて反応を停止した。１５０℃で１時間、減圧留去して、共重合体を得た。１Ｈ−ＮＭＲスペクトルから下記式（１８）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１１，０３０、多分散度（Ｍｗ／Ｍｎ）＝１．１２
残存単量体量（ＥＥＭＡ）３８ｐｐｍ
【化４３】
2019137775.tif 000044
（式（１８）中、Ａは上記単量体（ａ）の残基であり、Ｘはメタクリル酸２−エトキシエチルの残基又は上記単量体（ａ）の残基であり、ｐ及びｑは該共重合体が上記数平均分子量を有する数であり、括弧内に示される各単位はランダムに結合している）
【０１１４】
［実施例１７］
三口フラスコに、減圧乾燥したテトラブチルアンモニウムｍ−クロロベンゾエート１９．９ｍｇを入れ、ＴＨＦ２５ｍＬを加えて溶かした。窒素雰囲気下で、ジメチルケテンメチルトリエチルシリルアセタール５４１ｍｇを加え、モノマー混合物（メタクリル酸メチル（ＭＭＡ）１０ｇ、上記単量体（ａ）１０ｇ）を３０分かけて滴下した。室温でさらに３０分撹拌した後、メタノール４ｍＬを加えて反応を停止した。１５０℃で１時間、減圧留去して、共重合体を得た。１Ｈ−ＮＭＲスペクトルから下記式（１９）に示される共重合体であることが確認された。また、ＧＰＣにて数平均分子量及び多分散度（Ｍｗ／Ｍｎ）（ポリスチレン換算）を求めた。さらにＧＣ−ＭＳにて残存単量体を定量した。結果は以下の通りである。
数平均分子量（Ｍｎ）＝１１，２３０、多分散度（Ｍｗ／Ｍｎ）＝１．２９
残存単量体量（ＭＭＡ）＜１ｐｐｍ
【化４４】
2019137775.tif 000045
（式（１９）中、Ａは上記単量体（ａ）の残基であり、Ｘはメチル基又は上記単量体（ａ）の残基であり、ｐ及びｑは該共重合体が上記数平均分子量を有する数であり、括弧内に示される各単位はランダムに結合している）
【０１１５】
［比較例１］
トルエン１６ｇをセパラブルフラスコに仕込み、オイルバスで１００℃に加熱した。そこへ、単量体とラジカル開始剤の混合物（メタクリル酸メチル２０ｇ、上記単量体（ａ）  ２０ｇ、及びｔ−ブチルパーオキシ−２−エチルヘキサノエート（パーブチル（登録商標）Ｏ）４．３９ｇ）を３時間かけて滴下した。１００℃で２時間撹拌し、さらにパーブチルＯを０．４６ｇ加えた。その後、１００℃で３時間撹拌して、室温に戻した。１５０℃で１時間、減圧留去して、下記式（２０）で表されるメタクリルシリコーン系グラフト共重合体を得た。ＧＰＣにて数平均分子量及び重量平均分子量（ポリスチレン換算）を求めた。さらにＧＣ−ＭＳにて残存単量体を定量した。結果は以下の通りである。
数平均分子量（Ｍｎ）＝１０，２００、多分散度（Ｍｗ／Ｍｎ）＝１．８０
残存単量体量（ＭＭＡ）９３０ｐｐｍ
【化４５】
2019137775.tif 000046
（式（２０）中、Ａは上記単量体（ａ）の残基であり、ｐ及びｑは該共重合体が上記数平均分子量を有する数であり、括弧内に示される各単位はランダムに結合している）
【０１１６】
［比較例２］
トルエン１６ｇをセパラブルフラスコに仕込み、オイルバスで１００℃に加熱した。そこへ、モノマーとラジカル開始剤の混合物（メタクリル酸メチル２０ｇ、上記単量体（ａ）２０ｇ、パーブチルＯ  ２．６３ｇ）を３時間かけて滴下した。１００℃で２時間撹拌し、さらにパーブチルＯを０．５８ｇ加えた。その後、１００℃で３時間撹拌して、室温に戻した。１５０℃で１時間、減圧留去して、上記式（２０）で表されるメタクリルシリコーン系グラフト共重合体を得た。ＧＰＣにて数平均分子量及び重量平均分子量（ポリスチレン換算）を求めた。さらにＧＣ−ＭＳにて残存単量体を定量した。結果は以下の通りである。
数平均分子量（Ｍｎ）＝１８，０００、多分散度（Ｍｗ／Ｍｎ）＝２．２３
残存単量体量（ＭＭＡ）１１２０ｐｐｍ
【０１１７】
［比較例３］
トルエン１６ｇをセパラブルフラスコに仕込み、オイルバスで１００℃に加熱した。そこへ、モノマーとラジカル開始剤の混合物（メタクリル酸メチル２０ｇ、上記単量体（ａ）２０ｇ、パーブチルＯ  １．４８ｇ）を３時間かけて滴下した。１００℃で２時間撹拌し、さらにパーブチルＯを０．２９ｇ加えた。その後、１００℃で３時間撹拌して、室温に戻した。１５０℃で１時間、減圧留去し、上記式（２０）で表されるメタクリルシリコーン系グラフト共重合体を得た。ＧＰＣにて数平均分子量及び重量平均分子量（ポリスチレン換算）を求めた。さらにＧＣ−ＭＳにて残存単量体を定量した。結果は以下の通りである。
数平均分子量（Ｍｎ）＝２２，３００、多分散度（Ｍｗ／Ｍｎ）＝２．００
残存単量体量（ＭＭＡ）９９４ｐｐｍ
尚、該比較例１〜３の製造方法では末端停止反応が複数起きるため、上記式（２０）で表されるメタクリルシリコーン系グラフト共重合体の末端構造を特定するのは困難であった。
【０１１８】
［比較例４］
トルエン４８ｇをセパラブルフラスコに仕込み、オイルバスで１００℃に加熱した。そこへ、モノマーとラジカル開始剤の混合物（メタクリル酸メチル３１．５ｇ、メタクリル酸ｎ−ブチル６．８ｇ、メタクリル酸２−エチルヘキシル７．３ｇ、単量体（ｂ）４５．０ｇ、パーブチルＯ  ２．７ｇ）を３時間かけて滴下した。１００℃で２時間撹拌し、さらにパーブチルＯを０．４２ｇ加えた。その後、１００℃で３時間撹拌して、室温に戻した。１５０℃で１時間、減圧留去して、下記式（２１）で表されるメタクリルシリコーン系グラフト共重合体を得た。ＧＰＣにて数平均分子量及び重量平均分子量（ポリスチレン換算）を求めた。さらにＧＣ−ＭＳにて残存単量体を定量した。結果は以下の通りである。
数平均分子量（Ｍｎ）＝１２，５００、多分散度（Ｍｗ／Ｍｎ）＝１．８８
残存単量体量１１５０ｐｐｍ（ＭＭＡ）、７７３ｐｐｍ（ＢＭＡ）、７５０ｐｐｍ（２ＥＨＭＡ）
【化４６】
2019137775.tif 000047
（式（２１）中、Ａは上記単量体（ｂ）の残基であり、ｐ、ｑ１、ｑ２、及びｑ３は該共重合体が上記数平均分子量を有する数であり、括弧内に示される各単位はランダムに結合している）
【０１１９】
［比較例５］
トルエン２４ｇをセパラブルフラスコに仕込み、オイルバスで１００℃に加熱した。そこへ、モノマーとラジカル開始剤の混合物（メタクリル酸メチル１５．７ｇ、メタクリル酸ｎ−ブチル３．３７ｇ、メタクリル酸２−エチルヘキシル３．６４ｇ、上記単量体（ｂ）２２．５ｇ、パーブチルＯ  １．０７ｇ）を３時間かけて滴下した。１００℃で２時間撹拌し、さらにパーブチルＯを０．４４ｇ加えた。その後、１００℃で３時間撹拌して、室温に戻した。１５０℃で１時間、減圧留去して、上記式（２１）で表されるメタクリルシリコーン系グラフト共重合体を得た。ＧＰＣにて数平均分子量及び重量平均分子量（ポリスチレン換算）を求めた。さらにＧＣ−ＭＳにて残存単量体を定量した。結果は以下の通りである。
数平均分子量（Ｍｎ）＝２０，８００、多分散度（Ｍｗ／Ｍｎ）＝１．５４
残存単量体量１１２５ｐｐｍ（ＭＭＡ）、７６２ｐｐｍ（ＢＭＡ）、７８９ｐｐｍ（２ＥＨＭＡ）
【０１２０】
［比較例６］
トルエン２４ｇをセパラブルフラスコに仕込み、オイルバスで１００℃に加熱した。そこへ、モノマーとラジカル開始剤の混合物（メタクリル酸メチル１５．７ｇ、メタクリル酸ｎ−ブチル３．３７ｇ、メタクリル酸２−エチルヘキシル３．６４ｇ、上記単量体（ｂ）  ２２．５ｇ、パーブチルＯ  ０．７２ｇ）を３時間かけて滴下した。１００℃で２時間撹拌し、さらにパーブチルＯを０．３１ｇ加えた。その後、１００℃で３時間撹拌して、室温に戻した。１５０℃で１時間、減圧留去して、上記式（２１）で表されるメタクリルシリコーン系グラフト共重合体を得た。ＧＰＣにて数平均分子量及び重量平均分子量（ポリスチレン換算）を求めた。さらにＧＣ−ＭＳにて残存単量体を定量した。結果は以下の通りである。
数平均分子量（Ｍｎ）＝２４，６００、多分散度（Ｍｗ／Ｍｎ）＝２．３０
残存単量体量１０１５ｐｐｍ（ＭＭＡ）、８２０ｐｐｍ（ＢＭＡ）、７９１ｐｐｍ（２ＥＨＭＡ）
尚、該比較例４〜６の製造方法では末端停止反応が複数起きるため、上記式（２１）で表されるメタクリルシリコーン系グラフト共重合体の末端構造を特定するのは困難であった。
【０１２１】
［熱重量分析］
実施例１〜６、及び比較例１〜６で得た各共重合体の熱重量分析を行い、５０％重量減少温度を測定した。測定方法を以下に詳細に説明する。
各共重合体を１５０℃で１時間ストリップしたサンプル１０ｍｇ程度を量り取り、試料セルを作成した。熱重量分析装置（ＴＧＡ  Ｑ  ５００、ＴＡ  ｉｎｓｔｒｕｍｅｎｔｓ社製）に試料セルをセットして、窒素雰囲気下にて０℃から６００℃まで昇温させ（昇温速度：１０℃／ｍｉｎ）、重量の変化を計測した。昇温前の重量から半量に減少した時の温度を５０％重量減少温度とした。表１に結果を示す。実施例１〜６の５０％重量減少温度はいずれも３６０℃以上であり、比較例の共重合体より耐熱性が高かった。
【０１２２】
【表１】
2019137775.tif 000048
【０１２３】
実施例１８〜２０及び比較例７〜１１
油性ファンデーションの評価
実施例１、３及び６で得た（メタ）アクリルシリコーン系グラフト共重合体（Ａ）を用いて、下記の表２に示す各組成にて、下記方法に従い油性ファンデーションを製造した。
（製造方法）
工程Ａ：成分１〜１２を加熱溶解した。
工程Ｂ：成分１３〜１６をＡと混合した。
工程Ｃ：Ｂ を三本ローラーにて均一分散した。
工程Ｄ：Ｃ を加熱溶解し、次いで脱泡した後、金皿に充填し、冷却して得た。
【０１２４】
得られた油性ファンデーションの使用性について、下記指標に基づき評価した。
女性５０名のパネルにより使用性のテストを行ない、塗布時の艶、肌への延び、密着感、おさまりの良さ、べたつきのなさ、しっとり感、仕上がりの美しさ、化粧持ちの良さについて下記表３の評価基準で評価し、下記表４の採点基準で採点し、その平均点で油性ファンデーションの使用性について評価した。それらの結果を表５に示す。表５の結果から明らかなように、本発明の共重合体を配合した実施例１８〜２０の油性ファンデーションは、比較例７〜１１の油性ファンデーションに比べ、製品表面の艶、肌への延び、密着感、おさまりに優れ、べたつきがなく、しっとりとした仕上がりの美しい油性ファンデーションであり、また、化粧持ちも非常に良いものであった。
【０１２５】
【表２】
2019137775.tif 000049
【０１２６】
【表３】
2019137775.tif 000050
【０１２７】
【表４】
2019137775.tif 000051
【０１２８】
【表５】
2019137775.tif 000052
【０１２９】
実施例２１
口紅の製造及び評価
下記表６に示す組成の口紅を製造し、その使用性について評価した。製造方法は下に示す通りである。得られた口紅は、製品表面のツヤが非常にあり、塗布時、塗布後のべたつきがなかった。また、密着感に優れ、色移り、色落ち、にじみがなく、化粧持ちの良い口紅であった。
（製造方法）
工程Ａ：成分１〜１０を加熱溶解した。
工程Ｂ：脱泡させた後、成分１１、１２を加えて充填し、成形した。
【０１３０】
【表６】
2019137775.tif 000053
【０１３１】
実施例２２〜２６
Ｗ／Ｏ型クリームの製造及び評価
下記表７に示す各組成のＷ／Ｏ型クリームを製造し、その使用性について評価した。製造方法は以下の通りである。得られたＷ／Ｏ型クリームは、どれも油っぽさ、べたつきがなく、のび広がりも軽くさっぱりとした、しかも、密着感に優れ、おさまりも良く、マットでしっとりした仕上がりが得られるＷ／Ｏ型クリームであった。
（製造方法）
工程Ａ：成分１〜１３を均一に混合する。
工程Ｂ：成分１４〜２２を混合溶解し、Ａに加えて攪拌乳化する。
【０１３２】
【表７】
2019137775.tif 000054
【０１３３】
実施例２７、２８
サンカットクリームの製造及び評価
下記表８に示す各組成にてサンカットクリームを製造し、その使用性について評価した。製造方法は以下の通りである。得られたサンカットクリームは、べたつきがなく、のび広がりも軽くさっぱりとして化粧持ちも良いサンカットクリームであった。
（製造方法）
工程Ａ：成分１〜１１を均一に混合する。
工程Ｂ：成分１２〜１５を混合溶解し、Ａに加えて攪拌乳化する。
【０１３４】
【表８】
2019137775.tif 000055
【０１３５】
実施例２９
サンカット乳液の製造及び評価
下記表９に示す組成のサンカット乳液を製造し、その使用性について評価した。製造方法は以下の通りである。得られた化粧料は、のび広がりが良く、べたつきもなくさっぱりとして化粧持ちも良いサンカット乳液であった。
（製造方法）
工程Ａ：成分１〜６を均一に混合する。
工程Ｂ：成分９〜１２を混合溶解する。
工程Ｃ：Ａに加えて攪拌乳化し、成分７及び８を加える。
【０１３６】
【表９】
2019137775.tif 000056
【０１３７】
実施例３０〜３２
Ｏ／Ｗ型のクリームの製造及び評価
下記表１０に示す各組成にてＯ／Ｗ型のクリームを製造し、その使用性について評価した。製造方法は以下の通りである。得られた化粧料は、キメが細かく、のび広がりが軽くてべたつきや油っぽさがない上しっとりとしてみずみずしく、さっぱりとした使用感を与えると共に化粧持ちも非常に良く、温度変化や経時による変化がなく安定性に優れているＯ／Ｗ型クリームであった。
（製造方法）
工程Ａ：成分１〜８を混合した。
工程Ｂ：成分９〜２１を混合溶解した。
工程Ｃ：ＡをＢに加えて攪拌乳化した。
【０１３８】
【表１０】
2019137775.tif 000057
【０１３９】
実施例３３〜３５
ヘアクリームの製造及び評価
下記表１１に示す各組成にてヘアクリームを製造し、その使用性について評価した。製造方法は以下の通りである。得られたヘアクリームは、のび広がりが軽くてべたつきや油っぽさがなく、しっとりとしてみずみずしく、さっぱりとした使用感を与えると共に、毛髪に光沢と滑らかさを与え、毛髪に対する優れたセット効果を有するヘアクリームであった。
（製造方法）
工程Ａ：成分１〜１７を加熱混合する。
工程Ｂ：成分１８〜２７を加熱溶解する。
工程Ｃ：攪拌下、ＡにＢを徐添して乳化し、冷却して成分２８を添加し、ヘアクリームを得た。
【０１４０】
【表１１】
2019137775.tif 000058
【０１４１】
実施例３６〜３９
ブラッシング剤スプレー、ヘアスプレー、脱臭剤、及びコンディショニングムースの製造及び評価
下記表１２に示す各組成にてブラッシング剤スプレー、ヘアスプレー、脱臭剤、及びコンディショニングムースを製造し、その使用性について評価した。製造方法は以下の通りである。得られた化粧料は、髪に対して使用すると髪はツヤがあって非常になめらかとなり、持続性にも優れていた。又、使用時の粉の分散性に優れ、櫛通りが良くツヤのある非常に良いものとなった。
（製造方法）
工程Ａ：成分１〜１５を混合した。
工程Ｂ：成分１６〜２４を溶解し、Ａに均一分散させる。エアゾール缶に詰めた後、成分２５（ｎ−ブタン、イソブタン、プロパンからなる混合物）を充填し、ブラッシング剤スプレー、ヘアスプレー、脱臭剤、及びコンディショニングムースを得た。
【０１４２】
【表１２】
2019137775.tif 000059
【０１４３】
実施例４０、４１
Ｏ／Ｗ／Ｏ型化粧料の製造及び評価
下記表１３に示す各組成にてＯ／Ｗ／Ｏ型化粧料を製造し、その使用性について評価した。製造方法は以下の通りである。得られた化粧料は、さっぱりとしてべたつきや油感がなく、透明感があり化粧持ちが良く、温度や経時による変化もなく、使用性も安定性も非常に優れているＯ／Ｗ／Ｏ型化粧料であった。
（製造方法）
工程Ａ：成分１〜７を均一に混合した。
工程Ｂ：成分８〜１４を加熱混合し、均一にした。
工程Ｃ：成分１５〜１９を加熱混合した。
工程Ｄ：Ｂを攪拌しながらＣを加えて乳化し、冷却した。
工程Ｅ：Ａを攪拌しながらＤを加えて乳化した。
【０１４４】
【表１３】
2019137775.tif 000060
【０１４５】
実施例４２、４３
制汗剤の製造及び評価
下記表１４に示す各組成にて制汗剤を製造し、その使用性について評価した。製造方法は以下の通りである。得られた化粧料は、のび広がりが軽くてべたつきや油っぽさがなく、しかもあまり白くならず、さっぱりとした使用感を与えると共に、温度や経時的に変化がなく安定性にも優れている制汗剤であった。
（実施例２５の製造方法）
工程Ａ：成分１〜８を混合した。
工程Ｂ：Ａに成分９、１６を加え、均一に分散し、ロールオンタイプの制汗剤を得た。
（ 実施例２６の製造方法）
工程Ａ：成分１０〜１４を混合する。
工程Ｂ：成分１５を１６に溶解する。
工程Ｃ：攪拌下、ＡにＢを徐添して乳化し、乳化タイプの制汗剤を得た。
【０１４６】
【表１４】
2019137775.tif 000061
【０１４７】
実施例４４〜４８
洗浄剤の製造及び評価
下記表１５に示す各組成の各種洗浄剤を製造し、その使用性について評価した。製造方法は下に示す。以下のようにして得られた洗浄剤は、口紅やファンデーションの汚れや、毛髪用セット剤等に対してなじみも早く、汚れ落ちも非常に良好で、さらに塗布時ののび広がりも良く、後肌もしっとりして非常に使用感の良い洗浄剤であった。
（製造方法）
工程Ａ：成分１〜４を均一に溶解した。
工程Ｂ：成分５〜２１を均一に溶解した。
工程Ｃ：Ｂを攪拌しながらＡを加え、均一に分散した。
【０１４８】
【表１５】
2019137775.tif 000062
【０１４９】
実施例４９
Ｗ／Ｏほほ紅の製造及び評価
下記表１６に示す組成のＷ／Ｏほほ紅を製造し、その使用性について評価した。製造方法は以下の通りである。得られたＷ／Ｏほほ紅は、のび広がりが軽くてべたつきや油っぽさがなく、後肌のしっとりした、安定性の良いＷ／Ｏほほ紅であった。
（製造方法）
工程Ａ：成分１〜１１を均一に混合した。
工程Ｂ：成分１２〜１４を均一に混合した。
工程Ｃ：攪拌下、ＢをＡに加えて均一に乳化した。
【０１５０】
【表１６】
2019137775.tif 000063
【０１５１】
実施例５０〜５２
アイシャドウの製造及び評価
下記表１７に示す各組成にてアイシャドウを製造し、その使用性について評価した。製造方法は以下の通りである。得られた化粧料は、のび広がりが軽くて油っぽさや粉っぽさがなく、みずみずしく、さっぱりとした使用感を与えると共に、耐水性や撥水性、耐汗性が良好で持ちも良く、化粧崩れしにくく、温度や経時的に変化がなく安定性にも優れているアイシャドウとなった。
（製造方法）
工程Ａ：成分１〜１０を混合し、成分１１〜１９を添加して均一に分散する。
工程Ｂ：成分２０〜２６を均一溶解する。
工程Ｃ：攪拌下、ＡにＢを徐添して乳化し、アイシャドウを得た。
【０１５２】
【表１７】
2019137775.tif 000064
【０１５３】
実施例５３〜５５
各種化粧料の製造及び評価
下記表１８に示す各組成にて各種化粧料を製造し、その使用性について評価した。製造方法は以下の通りである。得られた化粧料は、のび広がりも軽く、みずみずしくさっぱりとしてべたつきがなく、温度や経時による変化もない、使用性も安定性にも非常に優れている化粧料であった。
（製造方法）
工程Ａ：成分１〜１１を均一混合する。
工程Ｂ：成分１２〜２０を均一溶解する。
工程Ｃ：攪拌下、ＡにＢを徐添して乳化し、冷却して成分２１を添加し、化粧料を得た。
【０１５４】
【表１８】
2019137775.tif 000065
【０１５５】
実施例５６〜５９
各種化粧料の製造及び評価
下記表１９に示す各組成にて各種化粧料を製造し、その使用性について評価した。製造方法は下に示す。以下のようにして得られた化粧料は、べたつきがなく、のび広がりも軽く、しかも、密着感に優れ、おさまりも良く、つやのある仕上がりが得られる化粧料となった。
（製造方法）
工程Ａ：成分１６〜２５を均一分散する。
工程Ｂ：成分１〜１５、及び２６を均一に混合し、Ａに加えて均一にする。
工程Ｃ：Ｂに成分２７を添加し、容器に充填し（必要に応じてプレス成形して）化粧料を得る。
【０１５６】
【表１９】
2019137775.tif 000066
【０１５７】
実施例６０〜６２
アイライナーの製造及び評価
下記表２０に示す各組成にてアイライナーを製造し、その使用性について評価した。製造方法は以下の通りである。以下のようにして得られた化粧料は、のびが軽くて描きやすく、清涼感があってさっぱりとし、べたつきがない使用感である上、温度や経時による変化もなく、使用性も安定性も非常に優れており、耐水性、耐汗性も共に優れ、化粧持ちも非常に良いアイライナーとなった。
（製造方法）
工程Ａ：成分１〜１１を混合し、均一に分散する。
工程Ｂ：成分１２〜１６を混合する。
工程Ｃ：ＢをＡに徐添して乳化した後冷却し、アイライナーを得た。
【０１５８】
【表２０】
2019137775.tif 000067
【０１５９】
実施例６３〜６６
各種化粧料の製造及び評価
下記表２１に示す各組成にて各種化粧料を製造し、その使用性について評価した。製造方法は以下の通りである。以下のようにして得られた化粧料は、キメが細かく、のび広がりが軽くてべたつきや油っぽさがなく、しっとりとしてみずみずしく、さっぱりとした使用感を与えると共に、化粧持ちも非常に良く、温度や経時的に変化がなく安定性にも優れる化粧料となった。
（製造方法）
工程Ａ： 成分１〜８を加熱混合する。
工程Ｂ： 成分９〜１９を加熱溶解する。
工程Ｃ： 攪拌下、ＡにＢを徐添して均一分散し、２０を添加して化粧料を得た。
【０１６０】
【表２１】
2019137775.tif 000068
【０１６１】
実施例６７
透明クレンジングローションの製造及び評価
下記表２２に示す組成にて透明クレンジングローションを製造し、その使用性について評価した。製造方法は以下の通りである。以下のようにして得られた化粧料は、のび広がりが軽く、しっとりとしてみずみずしい使用感を与え、クレンジング効果も高い透明クレンジングローションとなった。
（製造方法）
工程Ａ：成分１〜４を均一に混合する。
工程Ｂ：成分４〜１０を均一に混合する。
工程Ｃ：攪拌下、ＢにＡを徐添して乳化し、透明クレンジングローションを得た。
【０１６２】
【表２２】
2019137775.tif 000069
【０１６３】
実施例６８
キューティクルコートの製造及び評価
下記表２３に示す組成にてキューティクルコートを製造し、その使用性について評価した。製造方法は以下の通りである。以下のようにして得られた化粧料は、のび広がりが軽く、毛髪のぱさつきを抑え、光沢と滑らかさを与えるキューティクルコートとなった。
（製造方法）
工程Ａ： 成分１〜３を均一に混合する。
工程Ｂ： 成分４〜１０を均一に混合する。
工程Ｃ： 攪拌下、ＢにＡを徐添して乳化し、キューティクルコートを得た。
【０１６４】
【表２３】
2019137775.tif 000070
【０１６５】
実施例６９
ネイルエナメルの製造及び評価
下記表２４に示す組成にてネイルエナメルを製造し、その使用性について評価した。製造方法は以下の通りである。以下のようにして得られた化粧料は、のび広がりが軽く、爪に光沢与え持ちも優れているネイルエナメルとなった。
（製造方法）
工程Ａ：成分２と成分５の一部、成分１０を混合する。
工程Ｂ：成分１の一部と成分８の一部、成分９を混合し、十分に練り込む。
工程Ｃ：成分１の残部と、成分３、成分４、成分５の残部、成分６〜７、成分８の残部を混合し、均一に溶解する。
工程Ｄ：混合物ＡとＢをＣに加え、均一になるまで混合する。
【０１６６】
【表２４】
2019137775.tif 000071
【０１６７】
上記の通り、本発明の共重合体を含まない化粧料は使用感および化粧持ちに劣るのに対し（比較例）、実施例に示す通り、本発明の共重合体を含む化粧料は、各種油剤への良好な相溶性と皮膚もしくは毛髪への密着性を同時に解決することができる。そのため、本発明の化粧料は、べたつきが少なく、なめらかに伸び、さっぱりとした使用感を与え、撥水性に富むと共に皮膚安全性が高く使用感良好で持続性に優れる。さらに、本発明の共重合体は、各種スキンケア化粧料、各種メイクアップ化粧料、各種毛髪化粧料、各種紫外線防御化粧料等に好適に用いられる。
【図１】
2019137775.tif 000085
【図２】
2019137775.tif 000086